(57)【要約】  太陽電池アセンブリを含む太陽電池モジュールを提供する。本発明の太陽電池アセンブリは、ポリ（ビニルブチラール）封止材によって封止され、ポリ（ビニルブチラール）封止材に少なくとも部分的に接触する銀部品を有する。本発明のポリ（ビニルブチラール）封止材は、ポリ（ビニルブチラール）と、ポリ（ビニルブチラール）封止材の全重量を基準として約１５〜約４５重量％の１種類以上の可塑剤と、約０．１〜約２重量％の１種類以上の不飽和複素環式化合物とを含む。太陽電池モジュールを製造するためのアセンブリ；太陽電池モジュール中の銀部品と接触するポリ（ビニルブチラール）封止材の変色を防止または軽減する方法；ならびに太陽エネルギーを電気に変換するための太陽電池モジュールの使用をさらに提供する。【特許請求の範囲】
【請求項１】
１つ以上の太陽電池およびポリ（ビニルブチラール）封止材を含む太陽電池アセンブリを含む太陽電池モジュールであって、（ｉ）前記太陽電池アセンブリが銀部品をさらに含み；（ｉｉ）前記銀部品が元素銀を含み；（ｉｉｉ）前記銀部品が前記ポリ（ビニルブチラール）封止材に接触し；（ｉｖ）前記ポリ（ビニルブチラール）封止材が、ポリ（ビニルブチラール）ポリマー、前記ポリ（ビニルブチラール）封止材の全重量を基準として約１５〜約４５重量％の１種類以上の可塑剤、および約０．１〜約２重量％の１種類以上の不飽和複素環式化合物を含む、太陽電池モジュール。
【請求項２】
前記不飽和複素環式化合物が、１Ｈ−ベンゾトリアゾールまたは式：
【化１】
2012516062.tif 000019
で表される非２−Ｈ置換ベンゾトリアゾール誘導体、
あるいはイミダゾールまたは式：
【化２】
2012516062.tif 000020
で表されるイミダゾール誘導体であり、
式中、Ｒは水素原子または置換基を表し；前記不飽和複素環式化合物が２つ以上の置換基Ｒを含む場合、前記置換基Ｒは同一の場合も異なる場合もあり；前記置換基Ｒは、分枝状または非分枝状、直鎖状または環状のアルキル基；非分枝状または分枝状、直鎖状または環状、芳香族または非芳香族の一不飽和または多不飽和炭化水素基；アミノ基；ヒドロキシル基；アルコキシ基；ならびにハロゲン原子からなる群から選択され；さらに前記置換基Ｒの１つ以上は、１つ以上の同じ場合も異なる場合もあるハロゲン原子、あるいは１〜４個の炭素原子を含む１つ以上の同じ場合も異なる場合もある、分枝状または非分枝状アルキル基で場合により置換されていてもよい、請求項１に記載の太陽電池モジュール。
【請求項３】
Ｒが、水素、あるいは１〜４個の炭素原子を有する分枝状および直鎖状のアルキル基からなる群から選択される置換基を表す、請求項２に記載の太陽電池モジュール。
【請求項４】
前記不飽和複素環式化合物が、１Ｈ−ベンゾトリアゾール；５−メチル−１Ｈ−ベンゾトリアゾール；イミダゾール；２−メチルイミダゾール；および１Ｈ−１，２，３−トリアゾールからなる群から選択される、請求項１に記載の太陽電池モジュール。
【請求項５】
前記ポリ（ビニルブチラール）封止材が約０．２〜約０．５重量％の前記不飽和複素環式化合物を含む、請求項１に記載の太陽電池モジュール。
【請求項６】
前記ポリ（ビニルブチラール）封止材がポリ（ビニルブチラール）シートの形態であり；前記ポリ（ビニルブチラール）シートが、ＡＳＴＭ  Ｅ３１３−０５に準拠して１，０００Ｖのバイアス下、８５℃および相対湿度（ＲＨ）８５％において１０００時間後に測定した場合に、約６０以下の黄色度指数を有する、請求項１に記載の太陽電池モジュール。
【請求項７】
前記ポリ（ビニルブチラール）封止材が、前記ポリ（ビニルブチラール）の全重量を基準として約０．０１〜約１重量％の少なくとも１種類のＵＶ吸収剤；約０．０１〜約１重量％の少なくとも１種類の熱安定剤；約０．０１〜約１重量％の少なくとも１種類のヒンダードアミン；および約０．０１〜約１重量％の少なくとも１種類のキレート剤からなる群から選択される１種類以上の添加剤をさらに含む、請求項１に記載の太陽電池モジュール。
【請求項８】
前記ＵＶ吸収剤が２Ｈ−置換ベンゾトリアゾール誘導体類である；あるいは前記熱安定剤がオクチルフェノールまたはブチル化ヒドロキシトルエンを含む；あるいは前記ヒンダードアミンが、２，２，６，６−テトラメチルピペラジン、２，２，６，６−テトラメチルピペラジノール、２−（ジメチルアミノ）ピリジン、４−（ジメチルアミノ）ピリジン、Ｎ−ブチルピペリジン、Ｎ，Ｎ−ジエチルシクロヘキシルアミン、およびヒンダードアミン光安定剤からなる群から選択される；あるいは前記キレート剤が、エチレンジアミン四酢酸、エチレンジアミン一酢酸、エチレンジアミン二酢酸、エチレンジアミン三酢酸、エチレンジアミン、トリス（２−アミノエチル）アミン、およびジエチレントリアミン五酢酸からなる群から選択される、請求項７に記載の太陽電池モジュール。
【請求項９】
前記銀部品が実質的に純粋な銀からなる、あるいは前記銀部品が少なくとも約２重量％の元素銀を含む、あるいは前記銀部品が銀合金を含み、前記合金が少なくとも約２重量％の元素銀を含む、請求項１に記載の太陽電池モジュール。
【請求項１０】
前記銀部品が、導電性ペースト、接続線、導電性コーティング、および反射フィルムからなる群から選択される、請求項１に記載の太陽電池モジュール。
【請求項１１】
前記太陽電池が、単結晶シリコン（ｃ−Ｓｉ）および多結晶シリコン（ｍｃ−Ｓｉ）系の太陽電池からなる群から選択されるウエハ系太陽電池を含む、あるいは前記太陽電池が薄膜太陽電池を含み、前記薄膜太陽電池が、非晶質シリコン（ａ−Ｓｉ）、微結晶シリコン（μｃ−Ｓｉ）、テルル化カドミウム（ＣｄＴｅ）、銅セレン化インジウム（ＣＩＳ）、二セレン化銅インジウム／ガリウム（ＣＩＧＳ）、光吸収染料、および有機半導体からなる群から選択される１種類以上の材料を含む、請求項１に記載の太陽電池モジュール。
【請求項１２】
太陽電池モジュールを製造するための予備積層アセンブリであって、前記予備積層アセンブリが：
少なくとも１つの太陽電池と銀部品とを含む太陽電池アセンブリと；
約０．２５ｍｍ〜約１．２ｍｍの厚さを有し、ポリ（ビニルブチラール）封止材を含むポリ（ビニルブチラール）シートであって、前記ポリ（ビニルブチラール）封止材がポリ（ビニルブチラール）樹脂と、前記ポリ（ビニルブチラール）封止材の全重量を基準として約１５〜約４５重量％の可塑剤と、約０．１〜約２重量％の不飽和複素環式化合物とを含み；場合により、ＡＳＴＭ  Ｅ３１３−０５に準拠して、相対湿度（ＲＨ）８５％および８５℃において１，０００Ｖのバイアスで１０００時間後に測定した場合に、前記ポリ（ビニルブチラール）シートが約６０以下の黄色度指数を有してもよい、ポリ（ビニルブチラール）シートとを含み；
前記ポリ（ビニルブチラール）シートが前記銀部品に接触している、予備積層アセンブリ。
【請求項１３】
前記ポリ（ビニルブチラール）シートと同じ場合も異なる場合もある第２のポリ（ビニルブチラール）シートであって、前記太陽電池アセンブリに接触する第２のポリ（ビニルブチラール）シートと；
前記ポリ（ビニルブチラール）シートに接触する保護外層と；
前記保護外層と同じ場合も異なる場合もある第２の保護外層であって、前記第２のポリ（ビニルブチラール）シートに接触する前記第２の保護外層と；
前記太陽電池アセンブリおよび前記ポリ（ビニルブチラール）シートに接触する基板またはスーパーストレートと
からなる群から選択される１つ以上の追加層をさらに含む、請求項１２に記載の予備積層アセンブリ。
【請求項１４】
太陽電池モジュール中のポリ（ビニルブチラール）封止材の変色を軽減または防止する方法であって：
ポリ（ビニルブチラール）封止材を含むポリ（ビニルブチラール）シートを提供するステップであって、前記ポリ（ビニルブチラール）封止材が、ポリ（ビニルブチラール）樹脂と、前記ポリ（ビニルブチラール）封止材の全重量を基準として、約１５〜約４５重量％の可塑剤と、約０．１〜約２重量％の不飽和複素環式化合物とを含み、場合によりＡＳＴＭ  Ｅ３１３−０５に準拠して、相対湿度（ＲＨ）８５％および８５℃において１，０００Ｖのバイアスで１０００時間後に測定した場合に、前記ポリ（ビニルブチラール）シートが約６０以下の黄色度指数を有してもよいステップと；
太陽電池アセンブリを前記ポリ（ビニルブチラール）シート中に封止することによって太陽電池モジュールを形成するステップであって、前記太陽電池アセンブリが、前記ポリ（ビニルブチラール）シートに接触する銀部品を含むステップと；
前記太陽電池モジュールをある期間、一連の条件下で運転するステップとを含み；
前記ポリ（ビニルブチラール）封止材の前記黄色度指数が前記運転期間後に変化しない；あるいは
前記運転期間後の前記ポリ（ビニルブチラール）封止材の前記黄色度指数の変化が、前記太陽電池モジュールと実質的に同一である第２の太陽電池モジュール中、同じ一連の条件下で同じ運転期間後の第２のポリ（ビニルブチラール）封止材の前記黄色度指数の変化よりも小さく；前記第２のポリ（ビニルブチラール）封止材は不飽和複素環式化合物を含まない、方法。
【発明の詳細な説明】
【技術分野】
【０００１】
関連出願の相互参照
本出願は、３５  Ｕ．Ｓ．Ｃ．§  １２０に基づき、２００９年１月２２日に出願された米国仮特許出願第６１／１４６，５３５号明細書、２００９年６月３０日に出願された米国仮特許出願第６１／２２１，７７１号明細書、および２００９年７月１７日米国仮特許出願第６１／２２６，４３５号明細書の優先権を主張し、これら文献のそれぞれの記載内容全体が参照により本明細書に援用される。
【０００２】
本発明は、太陽電池アセンブリ用の封止材材料として有用な改善されたポリ（ビニルブチラール）組成物を含む太陽電池モジュールに関する。特に、本発明の改善されたポリ（ビニルブチラール）組成物は、元素銀および元素銀の合金を含むアセンブリの部品と長時間接触することにより生じる黄変に対して抵抗性である。
【背景技術】
【０００３】
本発明が属する分野の最新技術をより十分に説明するため、本明細書の説明において、いくつかの特許および刊行物が引用される。それらの特許および刊行物のそれぞれの開示全体が、参照により本明細書に援用される。
【０００４】
太陽電池は、持続可能なエネルギー資源を提供するため、その使用が急速に拡大している。太陽電池は、典型的には、使用される光吸収材料に基づいて２つの種類に分類することができ、すなわち、バルクまたはウエハ系太陽電池と薄膜太陽電池とに分類することができる。
【０００５】
単結晶シリコン（ｃ−Ｓｉ）、ポリ結晶シリコンまたは多結晶シリコン（ポリ−Ｓｉまたはｍｃ−Ｓｉ）、ならびにリボンシリコンケイ素は、より従来のウエハ系太陽電池の形成に最も一般的に使用されている材料である。ウエハ系太陽電池から得られる太陽電池モジュールは、互いにはんだ付けされた厚さ約１８０および約２４０μｍの一連の自立ウエハ（またはセル）を含むことが多い。このような太陽電池のパネルは、その表面上に堆積された導電性ペースト層および／または導線とともに、太陽電池アセンブリと呼ばれる場合があり、ポリマー封止材によって封止したり、ポリマー封止材の間に挟んだり積層したりすることができ、これを２つの保護外層の間にさらに挟んで耐候性モジュールを形成することができる。保護外層は、ガラス、金属シートまたはフィルム、あるいはプラスチックシートまたはフィルムから形成することができる。しかし、一般に、太陽光に面する外層は、太陽電池に光子が到達するために十分に透明である必要がある。
【０００６】
ますます重要となる代替物の薄膜太陽電池においては、一般に使用される材料としては、非晶質シリコン（ａ−Ｓｉ）、微結晶シリコン（μｃ−Ｓｉ）、テルル化カドミウム（ＣｄＴｅ）、セレン化銅インジウム（ＣｕＩｎＳｅ2またはＣＩＳ）、二セレン化銅インジウム／ガリウム（ＣｕＩｎxＧａ(1-x)Ｓｅ2またはＣＩＧＳ）、光吸収染料、有機半導体などが挙げられる。たとえば、薄膜太陽電池は、米国特許第５，５０７，８８１号明細書、米国特許第５，５１２，１０７号明細書、米国特許第５，９４８，１７６号明細書、米国特許第５，９９４，１６３号明細書、米国特許第６，０４０，５２１号明細書、米国特許第６，１２３，８２４号明細書、米国特許第６，１３７，０４８号明細書、米国特許第６，２８８，３２５号明細書、米国特許第６，２５８，６２０号明細書、米国特許第６，６１３，６０３号明細書、および米国特許第６，７８４，３０１号明細書、ならびに米国特許出願公開第２００７０２９８５９０号明細書、米国特許出願公開第２００７０２８１０９０号明細書、米国特許出願公開第２００７０２４０７５９号明細書、米国特許出願公開第２００７０２３２０５７号明細書、米国特許出願公開第２００７０２３８２８５号明細書、米国特許出願公開第２００７０２２７５７８号明細書、米国特許出願公開第２００７０２０９６９９号明細書、米国特許出願公開第２００７００７９８６６号明細書、米国特許出願公開第２００８０２２３４３６号明細書、および米国特許出願公開第２００８０２７１６７５号明細書に記載されている。２μｍ未満の典型的な厚さを有する薄膜太陽電池は、基板上に半導体材料の多層を堆積することによって一般に製造される。さらに、薄膜太陽電池アセンブリの一部を構成するために、接続線、金属導電性コーティング、および／または金属反射フィルムを薄膜太陽電池の表面上に堆積することができる。基板は、ガラスまたは可撓性フィルムから形成することができ、これらのモジュール中で太陽光に面する「スーパーストレート」と呼ばれる場合もある。ウエハ系太陽電池モジュールと同様に、薄膜太陽電池アセンブリは、さらに、ポリマー封止材によって封止されたり、ポリマー封止材の間に積層または挟まれたりし、さらにこれらは保護外層の間に積層されたり挟まれたりする。ある太陽電池モジュールにおいては、薄膜太陽電池アセンブリは、封止材によって部分的にのみ封止することができ、それによって基板（またはスーパーストレート）とは反対側の太陽電池アセンブリの側のみがポリマー封止材に積層され、次に保護外層に積層される。このような構造においては、薄膜太陽電池アセンブリは、基板（またはスーパーストレート）と、反対側の封止材との間に挟まれる。
【発明の概要】
【発明が解決しようとする課題】
【０００７】
太陽電池モジュール中、一部の部品（接続線、導電性ペースト（ウエハ系太陽電池モジュール中に使用される）、導電性コーティング（薄膜太陽電池中に使用される）および背面反射フィルムなど）は、被酸化性の銀または銀合金を含む場合がある。被酸化性の銀部品と接触すると、ポリ（ビニルブチラール）（ＰＶＢ）を含む封止材は、経時により変色する傾向にある。変色によって光の透過が減少し、審美的に不快であると見なされる場合があるので、変色は光起電力産業においては望ましくない。したがって、太陽電池モジュール用の封止材材料として有用であり、被酸化性銀部品と長時間接触した場合の変色に対して改善された抵抗性を示すＰＶＢ組成物を開発する必要が存在する。
【課題を解決するための手段】
【０００８】
ポリ（ビニルブチラール）によって封止され、銀部品を含有する太陽電池アセンブリを含む太陽電池モジュールであって、銀部品がポリ（ビニルブチラール）に少なくとも部分的に接触しており、ポリ（ビニルブチラール）が、ポリ（ビニルブチラール）の全重量を基準として約１５〜約４５重量％の可塑剤および約０．５〜約２重量％、好ましくは約０．１〜約２重量％の不飽和複素環式化合物を含む、太陽電池モジュール。
【０００９】
銀部品と、約０．２５ｍｍ〜約１．２ｍｍの厚さを有するポリ（ビニルブチラール）シートであって、ポリ（ビニルブチラール）シートの全重量を基準として約１５〜約４５重量％の可塑剤および約０．５〜約２重量％、好ましくは約０．１〜約２重量％の不飽和複素環式化合物を含むポリ（ビニルブチラール）シートとを含む、太陽電池アセンブリを含む太陽電池を製造するためのアセンブリ。
【００１０】
ポリ（ビニルブチラール）封止材に完全または部分的に接触する銀部品を含む太陽電池アセンブリを含む太陽電池モジュール中のポリ（ビニルブチラール）封止材の変色の防止方法であって、ポリ（ビニルブチラール）の全重量を基準として約１５〜約４５重量％の可塑剤および約０．５〜約２重量％、好ましくは約０．１〜約２重量％の不飽和複素環式化合物を含むポリ（ビニルブチラール）を提供するステップと、太陽電池アセンブリをポリ（ビニルブチラール）で封止するステップとを含む、方法。
【００１１】
ポリ（ビニルブチラール）封止材に完全または部分的に接触する銀部品を含む太陽電池アセンブリを含む太陽電池モジュール中のポリ（ビニルブチラール）封止材の変色の防止方法であって、約０．２５ｍｍ〜約１．２ｍｍの厚さを有するポリ（ビニルブチラール）シートであって、ポリ（ビニルブチラール）の全重量を基準として約１５〜約４５重量％の可塑剤および約０．５〜約２重量％、好ましくは約０．１〜約２重量％の不飽和複素環式化合物を含むポリ（ビニルブチラール）シートを提供するステップと、太陽電池アセンブリをポリ（ビニルブチラール）シートに積層するステップを含む太陽電池モジュールを形成するステップとを含む方法。
【発明を実施するための形態】
【００１２】
特に定義しない限り、本明細書において使用されるすべての技術用語および科学用語は、本発明が属する当業者によって一般に理解されている意味と同じ意味を有する。矛盾が生じる場合には、定義を含めて本明細書に従うものとする。
【００１３】
本明細書に記載のものと類似または同等の方法および材料を本発明の実施または試験に使用することができるが、好適な方法および材料について本明細書において説明する。
【００１４】
特に明記しない限り、すべてのパーセント値、部数、比率などは重量を基準としている。
【００１５】
ある量、濃度、あるいはその他の値またはパラメーターが、ある範囲、好ましい範囲、あるいは一連の好ましい上限値および好ましい下限値のいずれかで示される場合、これは、範囲が別々に開示されているかどうかとは無関係に、範囲の任意の上限または好ましい値と、範囲の任意の下限または好ましい値との任意の組から形成されるすべての範囲を明確に開示しているものと理解されたい。本明細書において数値の範囲が記載されている場合、特に明記しない限り、その範囲がそれらの端点、ならびにその範囲内のすべての整数および分数を含むことを意図している。ある範囲が画定される場合に、記載される特定の値に本発明の範囲が限定されることを意図するものではない。
【００１６】
値またはある範囲の端点の記述において用語「約」が使用される場合、その記述は言及されるその特定の値または端点を含むものと理解されたい。
【００１７】
本明細書において使用される場合、用語「含んでなる」、「含んでなること」、「含む」、「含むこと」、「含有すること」、「を特徴とする」、「有する」、「有すること」またはそれらの他の任意の変形は、非排他的な包含を扱うことを意図している。たとえば、ある一連の要素を含むプロセス、方法、物品、または装置は、それらの要素にのみに必ずしも限定されるわけではなく、そのようなプロセス、方法、物品、または装置に関して明示されず固有のものでもない他の要素を含むことができる。
【００１８】
本明細書において使用される場合、用語「または」は、包含的なものであり；すなわち語句「ＡまたはＢ」は、「Ａ、Ｂ、あるいはＡおよびＢの両方」を意味する。排他的な「または」は、本明細書においては、たとえば「ＡまたはＢのいずれか」および「ＡまたはＢの一方」などの用語によって示される。
【００１９】
移行句の「から実質的になる」によって、特許請求の範囲は、特定の材料またはステップ、ならびに請求される本発明の基本的で新規な特徴に実質的に影響を与えない材料またはステップに限定される。
【００２０】
本出願人らが、「含む」などの制限のない用語を使用して発明またはその一部を規定している場合、特に明記しない限り、その記述が、用語「から実質的になる」および「からなる」を使用しても、そのような発明を記述できると解釈すべきであることは容易に理解できよう。
【００２１】
冠詞「ａ」および「ａｎ」を、本明細書に記載の組成物、プロセス、または構造の種々の要素および部品に関連して使用することができる。これは単に便宜的なものであり、本発明の組成物、プロセス、または構造の一般的な意味を提供するためのものである。このような記述は、「１つまたは少なくとも１つ」の要素または部品を含んでいる。さらに、本明細書において使用される場合、特定の文脈から複数が排除されることが明らかである場合を除けば、単数形の冠詞は複数の要素または部品の記述をも含んでいる。
【００２２】
本明細書において使用される場合、用語「コポリマー」は、２種類以上のコモノマーの共重合の結果得られる共重合単位を含むポリマーを意味する。このようなコポリマーとしては、ジポリマー、ターポリマー、またはより高次のコポリマーが挙げられる。これに関連して、本明細書においてコポリマーは、その構成コモノマー、またはその構成コモノマーの量に関して説明する場合があり、たとえば「エチレンと１８重量％のアクリル酸とを含むコポリマー」または類似に説明が行われる場合がある。このような説明は、共重合した単位としてのコモノマーに言及しておらず；コポリマーの従来の命名法、たとえばＩｎｔｅｒｎａｔｉｏｎａｌ  Ｕｎｉｏｎ  ｏｆ  Ｐｕｒｅ  ａｎｄ  Ａｐｐｌｉｅｄ  Ｃｈｅｍｉｓｔｒｙ（ＩＵＰＡＣ）命名法を含んでおらず；プロダクトバイプロセスによる生成物の専門用語を使用しておらず；または別の理由で、非公式なものと見なすことができる。しかし、本明細書において使用される場合、その構成コモノマーまたはその構成コモノマーの量に関連したコポリマーの説明は、コポリマーが明記されるコモノマーの共重合単位を（明記される場合には明記される量で）含有することを意味する。当然の結果として、限られた状況においてそのように明記されるのでなければ、コポリマーは、特定の量の特定のコモノマーを含有する反応混合物の生成物ではない。
【００２３】
太陽電池モジュール中の封止材材料として有用な改善されたポリ（ビニルブチラール）（ＰＶＢ）組成物は、（ａ）約８５重量％、または約８０重量％、または約７５〜約５５重量％、または約６５重量％、または約７０重量％の量のＰＶＢポリマーと；（ｂ）ＰＶＢ組成物の全重量を基準として約１５重量％、または約２０重量％、または約２５重量％〜約４５重量％、または約３５重量％、または約３０重量％の量の１種類以上の可塑剤と、（ｃ）ＰＶＢ組成物の全重量を基準として約０．１重量％、または約０．１５重量％、または約０．１重量％から約２重量％、または約０．２重量％〜約１重量％、あるいは約０．５重量％〜約２重量％、または約０．８重量％、または約０．７５重量％、または約０．５重量％、または約０．４重量％、または約０．３重量％の量の１種類以上の不飽和複素環式化合物とを含む。ＰＶＢ樹脂の量は、複素環式化合物の重量パーセント値および本明細書に記載のあらゆる他の添加剤の重量パーセント値を減じることによって調整することができ、そのため、改善されたＰＶＢ組成物の成分の重量パーセント値の合計は１００重量％となる。本発明の改善されたＰＶＢ組成物は、太陽電池モジュールの銀含有部品と長時間接触した後での黄変の減少が示される。
【００２４】
ＰＶＢは、ポリ（ビニルアルコール）とブチルアルデヒドとの縮合によって得られるビニル樹脂である。ＰＶＢは、水性または溶媒アセタール化によって生成することができる。溶媒法においては、アセタール化は、ＰＶＢを溶解させ、アセタール化の終了時に均一な溶液が得られるのに十分な溶媒の存在下で行われる。ＰＶＢは、水によって固体粒子を沈殿させることによって溶液から分離され、次に洗浄および乾燥が行われる。使用される溶媒は、エタノールなどの低級脂肪族アルコール類である。水性法においては、アセタール化は、酸触媒の存在下でブチルアルデヒドをポリ（ビニルアルコール）水溶液に約２０℃〜約１００℃の温度において加え、その混合物を撹拌して中間ＰＶＢを微細な形態で沈殿させ、反応混合物が所望の終点に進行するまで加熱しながら撹拌を続け、続いて触媒を中和し、ＰＶＢを分離、安定化、および乾燥することによって行われる。たとえば、ＰＶＢは、米国特許第３，１５３，００９号明細書および米国特許第４，６９６，９７１号明細書に記載されるように生成することができる。
【００２５】
好適なＰＶＢ樹脂は、小角レーザー光散乱を使用したサイズ排除クロマトグラフィーによって測定される重量平均分子量が約３０，０００Ｄａ、または約４５，０００Ｄａ、または約２００，０００Ｄａ〜約６００，０００Ｄａ、または約３００，０００Ｄａである。ＰＶＢは、約１２重量％、または約１４重量％、または約１５重量％〜約２３重量％、または約２１重量％、または約１９．５重量％、または約１９重量％の、ポリビニルアルコール（ＰＶＯＨ）として計算したヒドロキシル基を含むことができる。ヒドロキシル価は、ＡＳＴＭ  Ｄ１３９６−９２（１９９８）などの標準方法により測定することができる。さらに、本発明での使用に好適なＰＶＢ樹脂は、最大約１０％、または最大約３％のポリビニルエステルとして計算される残留エステル基、典型的にはアセテート基を含むことができ、その残分はブチルアルデヒドアセタールである。米国特許第５，１３７，９５４号明細書に記載されるように、ＰＶＢはブチラール以外の少量のアセタール基、たとえば、２−エチルヘキサナールをさらに含むことができる。
【００２６】
本発明のＰＶＢ組成物に好適な可塑剤は、従来技術において周知のあらゆる可塑剤であってよい（たとえば、米国特許第３，８４１，８９０号明細書、米国特許第４，１４４，２１７号明細書、米国特許第４，２７６，３５１号明細書、米国特許第４，３３５，０３６号明細書、米国特許第４，９０２，４６４号明細書、米国特許第５，０１３，７７９号明細書、および米国特許第５，８８６，０７５号明細書を参照されたい）。これらに一般に使用される可塑剤の中では、多塩基酸または多価アルコールのエステル類が挙げられる。好適な可塑剤の具体例としては、トリエチレングリコールまたはテトラエチレングリコールと、６〜１０個の炭素原子を有する脂肪族カルボン酸との反応から得られるジエステル類；セバシン酸と、１〜１８個の炭素原子を有する脂肪族アルコールとの反応から得られるジエステル類；オリゴエチレングリコールジ−２−エチルヘキサノエート；テトラエチレングリコールジ−ｎ−ヘプタノエート；アジピン酸ジヘキシル；アジピン酸ジオクチル；アジピン酸ジブトキシエチル；アジピン酸ヘプチルおよびアジピン酸ノニルの混合物；セバシン酸ジブチル；トリブトキシエチルホスフェート；イソデシルフェニルホスフェート；トリイソプロピルホスフィット；油変性セバシドアルキド（ｓｅｂａｃｉｄ  ａｌｋｙｄ）類などのポリマー可塑剤；ホスフェート類およびアジペート類の混合物；アジペート類およびフタル酸アルキルベンジル類の混合物；ならびにこれらの２種類以上の組み合わせが挙げられるが、これらに限定されるものではない。好ましい可塑剤としては、トリエチレングリコールジ−２−エチルヘキサノエート、テトラエチレングリコールジ−ｎ−ヘプタノエート、セバシン酸ジブチル、およびそれらの２種類以上の組み合わせが挙げられる。より好ましい可塑剤としては、トリエチレングリコールジ−２−エチルヘキサノエート、テトラエチレングリコールジ−ｎ−ヘプタノエート、およびそれらの２種類以上の組み合わせが挙げられる。特に可塑剤としては、トリエチレングリコールジ−２−エチルヘキサノエートが挙げられる。
【００２７】
本発明のＰＶＢ組成物は、１種類以上の不飽和複素環式化合物をさらに含む。本明細書において使用される場合、用語「不飽和複素環式化合物」としては：
式：
【化１】
2012516062.tif 000002
で表される１Ｈ−ベンゾトリアゾールおよび非２Ｈ置換ベンゾトリアゾール誘導体類、
式：
【化２】
2012516062.tif 000003
で表される１，２，３−トリアゾールおよび１，２，３−トリアゾール誘導体類、
式：
【化３】
2012516062.tif 000004
で表される１，２，４−トリアゾールおよび１，２，４−トリアゾール誘導体類、
式：
【化４】
2012516062.tif 000005
で表されるイミダゾールおよびイミダゾール誘導体類、
式：
【化５】
2012516062.tif 000006
で表されるピロールおよびピロール誘導体類、
式：
【化６】
2012516062.tif 000007
で表されるピラジンおよびピラジン誘導体類、
式：
【化７】
2012516062.tif 000008
で表されるピリミジンおよびピリミジン誘導体類、
式：
【化８】
2012516062.tif 000009
で表されるピリジンおよびピリジン誘導体類、
式：
【化９】
2012516062.tif 000010
で表されるピリダジンおよびピリダジン（ｐｙｒｉｄｉｚｉｎｅ）誘導体類、
式：
【化１０】
2012516062.tif 000011
で表されるチアゾールおよびチアゾール誘導体類、
式：
【化１１】
2012516062.tif 000012
で表されるベンゾオキサゾールおよびベンゾオキサゾール誘導体類、
式：
【化１２】
2012516062.tif 000013
で表されるベンゾチアゾールおよびベンゾチアゾール誘導体類、
式：
【化１３】
2012516062.tif 000014
で表される１，３，５−トリアジンおよび１，３，５−トリアジン誘導体、
式：
【化１４】
2012516062.tif 000015
で表される２，２’−ビピリジンおよび２，２’−ビピリジン誘導体類が挙げられ、
式中、Ｒは水素原子または置換基を表し（本明細書においては「Ｒ基」または「置換基Ｒ」と記載される場合もある）；不飽和複素環式化合物が２つ以上の置換基を含む場合、それらの置換基は同一の場合も異なる場合もある。それぞれの置換基は、分枝状または非分枝状、直鎖状または環状のアルキル基；この場合も非分枝状または分枝状、直鎖状または環状であり、１つまたは複数の不飽和を有し、Ｃ＝Ｃ（二重）またはＣ≡Ｃ（三重）結合を有するアルケニル基およびアルキニル基などの別の非芳香族炭化水素基；アリール基基（たとえば、フェニル基およびナフチル基）などの置換または非置換の芳香族炭化水素基；アミノ基；ヒドロキシル基；アルコキシ基；ならびにハロゲン類（たとえば、Ｆ、Ｃｌ、Ｂｒ、またはＩ、好ましくはＣｌまたはＢｒ）からなる群から独立して選択される。さらに、１つ以上のＲ基上の１つ以上の水素原子は、ハロゲン原子、あるいは１〜４個の炭素原子を含む分枝状または非分枝状のアルキル基で置換されていてもよい。（１つ以上の）Ｒ基の２つ以上の水素原子が置換される場合、これらの置換基についても、同じ場合も異なる場合もある。
【００２８】
好ましい置換基Ｒとしては、分枝状アルキル基、非分枝状アルキル基、環状アルキル基、不飽和炭化水素基、置換アリール基、非置換アリール基、およびハロゲン原子が挙げられる。１〜４個の炭素原子を含む分枝状または直鎖状のアルキル基、特にメチル基が、より好ましい置換基Ｒである。好適な置換基Ｒの別の例は、以下の不飽和複素環式化合物の具体例の一覧中に見いだされる。
【００２９】
ベンゾトリアゾールに関してより具体的に説明すると、この化合物は、１Ｈ−ベンゾトリアゾール（以下の番号のついた構造（ｉ））および２Ｈ−ベンゾトリアゾール（以下の番号のついた構造（ｉｉ））の２つの互変異性体として存在することが知られている。対称性のため、３Ｈ−ベンゾトリアゾールは１Ｈ−トリアゾールと等価であるが、１つ以上の非水素Ｒ基で非対称に置換されるとこの等価性が破壊される。
【化１５】
2012516062.tif 000016
【００３０】
さらに、本明細書において使用される場合、用語「非２Ｈ−置換」は、水素原子や他の置換基が窒素原子２に結合していないベンゾトリアゾール誘導体を意味する。言い換えると、用語「非２Ｈ−置換」は、ベンゾトリアゾール１Ｈおよび３Ｈ互変異性体、ならびに１Ｈ−ベンゾトリアゾールの窒素原子１または３Ｈ−ベンゾトリアゾールの窒素原子３に結合した水素原子または置換基Ｒが存在するこれらの互変異性体の誘導体を含んでいる。２Ｈ−ベンゾトリアゾール、ならびに窒素原子２に結合した水素原子または置換基Ｒが存在するこの互変異性体の誘導体は含まれない。たとえば、１−プロパルギル−１Ｈ−ベンゾトリアゾール（以下の構造（ｉ））は、非２Ｈ−置換ベンゾトリアゾールであり；したがって、これは本明細書において使用される場合の「不飽和複素環式化合物」の定義の範囲内となる。対照的に、２−（２Ｈ−ベンゾトリアゾール−２−イル）−４−メチル−６−（２−プロペニル）フェノール（以下の構造（ｉｉ））は、２Ｈ−置換ベンゾトリアゾールであり；したがって、これは「不飽和複素環式化合物」の定義には含まれない。
【化１６】
2012516062.tif 000017
【００３１】
要約すると、ベンゾトリアゾール化合物は、それらの「非２Ｈ置換」構造のみに基づいて「不飽和複素環式化合物」の定義に含まれるか、または除外される。これに関連して、前述の「非２Ｈ置換」の定義は、本明細書における構造の説明に一致しない場合もある命名法の原則によって取って代わられるものではない。
【００３２】
したがって、好適なベンゾトリアゾール誘導体類の例としては、１−メチル−１Ｈ−ベンゾトリアゾール、５−メチル−１Ｈ−ベンゾトリアゾール、１−アミノベンゾトリアゾール、４−ヒドロキシ−１Ｈ−ベンゾトリアゾール、１−シアノベンゾトリアゾール、１Ｈ−ベンゾトリアゾール−１−カルボキサルデヒド、１，６−ジメチル−１Ｈ−１，２，３−ベンゾトリアゾール、１Ｈ−ベンゾトリアゾール−１−メタノール、１−ヒドロキシベンゾトリアゾール水和物、５−クロロベンゾトリアゾール、１−プロパルギル−１Ｈ−ベンゾトリアゾール、１Ｈ−ベンゾトリアゾール−１−イルメチルイソシアニド、１Ｈ−ベンゾトリアゾール−１−アセトニトリル、１−アリルベンゾトリアゾール、ベンゾトリアゾール−１−カルボキサミド、ベンゾトリアゾール−５−カルボン酸、１−（メトキシメチル）−１Ｈ−ベンゾトリアゾール、５，６−ジメチル−１Ｈ−ベンゾトリアゾール一水和物、１−（クロロメチル）−１Ｈ−ベンゾトリアゾール、６−クロロ−１−ヒドロキシベンゾトリアゾール無水物、１−（２−メチル−アリル）−１Ｈ−ベンゾトリアゾール、ｎ−（１Ｈ−ベンゾトリアゾール−１−イルメチル）ホルムアミド、ｎ，ｎ−ジメチルベンゾトリアゾール−メタンアミン、１Ｈ−１，２，３−ベンゾトリアゾール−１−イル酢酸、１−メチル−５−ニトロ−１Ｈ−１，２，３−ベンゾトリアゾール、２−メチル−４−ニトロ−２Ｈ−１，２，３−ベンゾトリアゾール、ベンゾトリアゾール−１−カルボニルクロリド、１−（２−ブテノイル）−１Ｈ−ベンゾトリアゾール、１−（トリメチルシリル）−１Ｈ−ベンゾトリアゾール、１−（α−クロロアセチル）−１Ｈ−ベンゾトリアゾール、１−（メチルスルホニル）−１Ｈ−ベンゾトリアゾール、１Ｈ−ベンゾトリアゾール−４−スルホン酸、１−（１−エトキシ−２−プロピニル）−１Ｈ−ベンゾトリアゾール、（１−ピロリジニルメチル）ベンゾトリアゾール、（１−エトキシ−２−プロペニル）ベンゾトリアゾール、１−（２，２，２−トリメチルアセチル）−１Ｈ−ベンゾトリアゾール、ベンゾトリアゾール−１−酢酸エチルエステル、３−（１Ｈ−１，２，３−ベンゾトリアゾール−１−イル）プロパノヒドラジド、１−［（トリメチルシリル）メチル］ベンゾトリアゾール、５−アミノベンゾトリアゾール二塩酸塩、５，６−ジニトロ−１Ｈ−ベンゾトリアゾール、１−ベンジル−１Ｈ−ベンゾトリアゾール、１−（３−クロロプロピオニル）−１Ｈ−ベンゾトリアゾール、１−（２−ピロールカルボニル）ベンゾトリアゾール、１−（２−フロイル）−１Ｈ−ベンゾトリアゾール、１−（トリフルオロメチル）アセチルベンゾトリアゾール、（４−モルホリニル−メチル）ベンゾトリアゾール、１−ベンゾイル−１Ｈ−ベンゾトリアゾール、１−（２−ピリジルカルボニル）ベンゾトリアゾール、１−（４−ピリジルカルボニル）ベンゾトリアゾール、Ｎ−フェニルベンゾトリアゾール−メタンアミン、１−（フェノキシメチル）−１Ｈ−ベンゾトリアゾール、１−（９−アミノ−３Ｈ−（１，２，３）トリアゾロ（４，５−ｆ）キノリン−８−イル）エタノン、２−ベンゾトリアゾール−１−イル−エタンスルホニルフルオリド、１−（２−チエ���ルカルボニル）−１Ｈ−ベンゾトリアゾール、１−（２，２−ジクロロアセチル）−１Ｈ−ベンゾトリアゾール、［１−（４−モルホリニル）エチル］ベンゾトリアゾール、ベンゾトリアゾール−１−イルピロリジン−１−イルメタンチオン、ｎ−（１Ｈ−１，２，３−ベンゾトリアゾール−１−イルメチル）−３−メチルアニリン、α−メチル−ｎ−フェニル−１Ｈ−ベンゾトリアゾール−１−メタンアミン、Ｎ−（１Ｈ−１，２，３−ベンゾトリアゾール−１−イルメチル）−２−メチルアニリン、Ｎ−メチル−Ｎ−フェニルベンゾトリアゾールメタンアミン、フェニル−１Ｈ−１，２，３−ベンゾトリアゾール−５−カルボキシレート、１−（ベンゾイルオキシ）−１Ｈ−１，２，３−ベンゾトリアゾール、３−（ベンゾトリアゾール−１−イルメトキシ）−フェニルアミン、１−（４−フルオロベンゾイル）−１Ｈ−ベンゾトリアゾール、１−［（フェニルチオ）メチル］−１Ｈ−ベンゾトリアゾール、［１−（４−モルホリニル）プロピル］ベンゾトリアゾール、１−（３−フェニル−２−プロペノイル）−１Ｈ−１，２，３−ベンゾトリアゾール、ｎ−（１Ｈ−ベンゾトリアゾール−１−イルメチル）ベンズアミド、ベンゾトリアゾール−１−イルメチル−（２−エチル−フェニル）−アミン、ｎ−（１Ｈ−１，２，３−ベンゾトリアゾール−１−イルメチル）−２，４−ジメチルアニリン、４−（１Ｈ−１，２，３−ベンゾトリアゾール−１−イルカルボニル）フェニルメチルエーテル、１−（ベンジルオキシカルボニル）ベンゾトリアゾール、２−ベンゾトリアゾール−１−イル−ｎ−ピリジン−２−イル−アセトアミド、ベンゾトリアゾール−１−イルメチル−（２−メトキシ−フェニル）−アミン、ｎ−（１Ｈ−１，２，３−ベンゾトリアゾール−１−イルメチル）−４−メトキシアニリン、１−Ｏ−トリルスルファニルメチル−１Ｈ−ベンゾトリアゾール、ｎ’−（２−（１Ｈ−１，２，３−ベンゾトリアゾール−１−イル）−１−メチルエチリデン）−２−シアノアセトヒドラジド、３−（１Ｈ−１，２，３−ベンゾトリアゾール−４−イル（メチル）アミノ）−２−シアノアクリル酸メチル、１−（４−クロロベンゾイル）−１Ｈ−ベンゾトリアゾール、ｎ−（１Ｈ−１，２，３−ベンゾトリアゾール−１−イルメチル）−２−クロロアニリン、ベンゾトリアゾール−１−イルメチル−（３−クロロ−フェニル）−アミン、ｎ−（１Ｈ−１，２，３−ベンゾトリアゾール−１−イルメチル）−４−クロロ−アニリン、１−（フェニルスルホニル）−１Ｈ−ベンゾトリアゾール、およびベンゾトリアゾール−１−イルメチル−（２，５−ジフルオロ−フェニル）−アミンが挙げられるが、これらに限定されるものではない。
【００３３】
好適な１，２，３−トリアゾール誘導体類の例としては、５−ニトロ−１Ｈ−１，２，３−トリアゾール、１Ｈ−１，２，３−トリアゾロ［４，５−ｂ］ピリジン、１−ヒドロキシ−７−アザベンゾトリアゾール溶液、３Ｈ−（１，２，３）トリアゾロ（４，５−ｄ）ピリミジン−７−イルアミン、８−アザアデニン、８−アザグアニン、８−アザキサンチン一水和物、１，２，３−トリアゾール−４，５−ジカルボン酸、ｎ−フェニル−１Ｈ−１，２，３−トリアゾール−５−アミン、１−アセチル−１Ｈ−１，２，３−トリアゾロ［４，５−ｂ］ピリジン、３−メチル−８−アザグアニン、３Ｈ−１，２，３，４，５，７，７ａ−ヘプタアザ−ｓ−インダセン−８−オール、４，６−ジメチル−１Ｈ−ｖ−トリアゾロ（４，５−ｄ）ピリミジン−５，７（４Ｈ，６Ｈ）−ジオン、１，２，３−トリアゾール−４，５−ジカルボン酸、１，２，３−トリアゾール−４，５−ジカルボン酸一カリウム塩、５−アミノ−１，４−ジフェニル−１，２，３−トリアゾール、５−アニリノ−４−フェニル−１Ｈ−１，２，３−トリアゾール、およびルフィナマイドが挙げられるが、これらに限定されるものではない。
【００３４】
好適な１，２，４−トリアゾール誘導体類の例としては、３−アミノ−１，２，４−トリアゾール、１Ｈ−１，２，４−トリアゾール−５−アミン、１，２，４−トリアゾリルナトリウム、１−ビニル−１，２，４−トリアゾール、３，５−ジアミノ−１，２，４−トリアゾール、１Ｈ−１，２，４−トリアゾール−３−チオール、１，２，４−トリアゾール−３−カルボン酸、３−ニトロ−１Ｈ−１，２，４−トリアゾール、３−アミノ−１，２，４−トリアゾール−５−チオール、１，２，４−トリアゾロ［１，５−ａ］ピリミジン、３−アセトアミド−１Ｈ−１，２，４−トリアゾール、メチル−１Ｈ−１，２，４−トリアゾール−３−カルボキシレート、５−アミノ−４Ｈ−（１，２，４）トリアゾール−３−カルボン酸、５−アミノ−１Ｈ−（１，２，４）トリアゾール−３−カルボン酸、３−アミノ−１Ｈ−１，２，４−トリアゾール−５−カルボン酸、３−アミノ−５−メチルチオ−１Ｈ−１，２，４−トリアゾール、５−メチル−ｓ−トリアゾロ（１，５−ａ）ピリミジン、１−トリメチルシリル−１，２，４−トリアゾール、５−アミノ−１Ｈ−［１，２，４］−トリアゾール−３−カルボン酸メチルエステル、３−メチル−５−（２−オキシド−２−オキソヒドラジノ）−１Ｈ−１，２，４−トリアゾール、３−アミノ−１，２，４−トリアゾール−５−カルボン酸水和物、１Ｈ−１，２，４−トリアゾール−１−カルボキシアミジン塩酸塩、５，７−ジメチル−ｓ−トリアゾロ［１，５−ａ］ピリミジン、７−ヒドロキシ−５−メチル［１，２，４］トリアゾロ［１，５−ａ］ピリミジン、５−メチル（１，２，４）トリアゾロ（４，３−ａ）ピリミジン−７−オール、７−アミノ−ｓ−トリアゾロ（１，５−ａ）ピリミジン−５（４Ｈ）−オン、５−（トリフルオロメチル）−４Ｈ−１，２，４−トリアゾール−３−イルアミン、オキソ（１Ｈ−１，２，４−トリアゾール−５−イルアミノ）酢酸、３−（１，２，４−トリアゾール−１−イル）−Ｌ−アラニン、５−アミノ−１Ｈ−（１，２，４）トリアゾール−３−カルボン酸エチルエステル、β−（１，２，４−トリアゾール−３−イル）−ＤＬ−アラニン、１−アミノ−５−プロピル−１Ｈ−１，２，４−トリアゾール−３−イルヒドロスルフィド、２−（２−アミノフェニル）−１Ｈ−１，３，４−トリアゾール、２−クロロ−ｎ−（４Ｈ−（１，２，４）トリアゾール−３−イル）−アセトアミド、（５−ジヒドロキシメチル−２Ｈ−（１，２，４）トリアゾール−３−イル）−メタンジオール、１，１’−カルボニル−ジ−（１，２，４−トリアゾール）、５，５’−ジメチル−１Ｈ，１’Ｈ−（３，３’）ＢＩ（（１，２，４）トリアゾリル）、１Ｈ，１’Ｈ−（３，３’）ＢＩ（（１，２，４）トリアゾリル）−５，５’−ジアミン、２Ｈ，２’Ｈ−（３，３’）ＢＩ（（１，２，４）トリアゾリル）−５，５’−ジアミン、３，３’−ビス（５−アミノ−４Ｈ−１，２，４−トリア）、３−オキソ−Ｎ−（１Ｈ−１，２，４−トリアゾール−５−イル）ブタンアミド、７−クロロ−５−メチル−（１，２，４）トリアゾロ（１，５−ａ）ピリミジン、１−（ｔｅｒｔ−ブトキシカルボニル）１Ｈ−１，２，４−トリアゾール、ｓ−トリア���ロ（４，３−ａ）キノリン、６，７，８，９−テトラヒドロ−５Ｈ−（１，２，４）トリアゾロ（１，５−ａ）アゼピン−２−イルヒドロスルフィド、２−（３−ニトロ−（１，２，４）トリアゾール−１−イル）−アセトアミド、（３−ニトロ−（１，２，４）トリアゾール−１−イル）−酢酸、ベンジリデン−（１，２，４）トリアゾール−４−Ｙ、４−（ベンジリデンアミノ）−４Ｈ−１，２，４−トリアゾール、ｎ−（４−ピリジニルメチレン）−４Ｈ−１，２，４−トリアゾール−４−アミン、（４−メチル−４Ｈ−（１，２，４）トリアゾール−３−イルスルファニル）−酢酸、３−メチルアミノ−５−フェニル−１，２，４−トリアゾール、３−（３−ピリジルメチルアミノ）−１，２，４−トリアゾール、（１，２，４）トリアゾロ（３，４−Ｂ）（１，３）ベンゾチアゾール、３Ｈ−１，２，３，４，５，７，７Ａ−ヘプタアザ−Ｓ−インダセン−８−オール、１−フェニル−１Ｈ−（１，２，４）トリアゾール−３−チオール、５−フェニル−１Ｈ−１，２，４−トリアゾール−３−チオール、５−プロピル−（１，２，４）トリアゾロ（１，５−Ａ）ピリミジン−７−オール、５−（４−ピリジル）−１Ｈ−１，２，４−トリアゾール−３−チオール、６−ニトロ−（１，２，４）トリアゾロ（１，５−Ａ）ピリミジン−２−イルアミン、５−（（５−アミノ−４Ｈ−１，２，４−トリアゾール−３−イル）メチル）−４Ｈ−１，２，４−トリアゾール−３−イルアミン、３−（（５−アミノ−１Ｈ−１，２，４−トリアゾール−３−イル）メチル）−１Ｈ−１，２，４−トリアゾール−５−イルアミン、５，７−ジメチル−（１，２，４）トリアゾロ（１，５−Ａ）ピリミジン−２−チオール、３−フェニル−４Ｈ−（１，２，４）トリアゾール塩酸塩、３−メルカプト−５−メチル−８Ｈ−（１，２，４）トリアゾロ（４，３−Ａ）ピリミジン−７−オン、５−アミノ−１Ｈ−（１，２，４）トリアゾール−３−カルボン酸ブチルエステル、および３−（４−ピリジニル）−６，７−ジヒドロ−５Ｈ−ピロロ（２，１−Ｃ）（１，２，４）トリアゾールが挙げられるが、これらに限定されるものではない。
【００３５】
好適なイミダゾール類の例としては、２−メチル−２−イミダゾリン、２−フェニル−２−イミダゾリン、３−（４，５−ジヒドロ−２−イミダゾリル）ピリジン、８−メチル−２，３，７，８−テトラヒドロイミダゾ（１，２−Ａ）ピリミジン−５（６Ｈ）−オン、（４，５−ジヒドロ−１Ｈ−イミダゾール−２−イルチオ）酢酸、２−ベンジルイミダゾリン、４−（４，５−ジヒドロ−１Ｈ−イミダゾール−２−イル）フェニルアミン、２−（４，５−ジヒドロ−１Ｈ−イミダゾール−２−イル）フェノール、４−（４，５−ジヒドロ−１Ｈ−イミダゾール−２−イル）フェノール、３−（４，５−ジヒドロ−１Ｈ−イミダゾール−２−イル）フェノール、２−クロロ−１，３−ジメチルイミダゾリジニウムクロリド、３Ａ，４，５，６，７，７Ａ−ヘキサヒドロ−１Ｈ−ベンズイミダゾール−２−イルメチルスルフィド、イミダゾ（１，２−Ａ）ピリジン−２−オン塩酸塩、２，３−ジヒドロ−５Ｈ−イミダゾ（２，１−Ａ）イソインドール−５−オン、２−アミノ−５，５−ビス（ヒドロキシメチル）−１−メチル−１，５−ジヒドロ−４Ｈ−イミダゾール−４−オン、４−（４−メチル−４，５−ジヒドロ−１Ｈ−イミダゾール−２−イル）フェニルアミン、４−（４−メチル−４，５−ジヒドロ−１Ｈ−イミダゾール−２−イル）フェノール、２−（４−メチル−４，５−ジヒドロ−１Ｈ−イミダゾール−２−イル）フェノール、３−（４−メチル−４，５−ジヒドロ−１Ｈ−イミダゾール−２−イル）フェノール、２−アミノ−１−メチル−２−イミダゾリン臭化水素酸塩、２−メルカプト−３−フェニル−３，５−ジヒドロ−イミダゾール−４−オン、２−（４−メトキシスチリル）−２−イミダゾリン、２，１０−ジヒドロ−１０−エチルイミダゾ（２，１−Ｂ）キナゾリン−５（３Ｈ）−オン、２−メチル−４，５−ジヒドロ−イミダゾール−１−カルボチオ酸フェニルアミド、２−クロロ−１，３−ジメチルイミダゾリジニウムテトラフルオロホウ酸塩、２−（４−ブロモフェニル）−４，５−ジヒドロ−１Ｈ−イミダゾール、２−（メチルアミノ）−２−ミダゾリンヨウ化水素酸塩、２−（３−ニトロフェニル）−４，５−ジヒドロ−１Ｈ−イミダゾール塩酸塩、２−（４，５−ジヒドロ−１Ｈ−イミダゾール−２−イル）キノリン塩酸塩、５−ブトキシ−２−（４，５−ジヒドロ−１Ｈ−イミダゾール−２−イル）フェノール、３−（１，３−ジメチル−２，６−ジオキソ−１，２，３，４，５，６−ヘキサヒドロ−９Ｈ−プリン−９−イル）プロパンニトリル、テトラ塩酸ヒドロゾリン塩、塩酸イダゾキサン、塩酸テトラミゾール、塩酸レバミゾール塩酸塩、１，３−ジイソプロピルイミダゾリニウムテトラフルオロホウ酸塩、２−（４，５−ジヒドロ−１Ｈ−イミダゾール−２−イル）−１−ベンゾフラン−５−イルチオシアン酸塩、２−メチルチオ−２−イミダゾリンヨウ化水素酸塩、４，５−ジヒドロ−１Ｈ−イミダゾール−２−イル２−フルオロベンジルスルフィド塩酸塩、塩酸ナファゾリン、４−クロロ−α−（２−イミダゾリン−２−イル）ベンジルアルコール塩酸塩、５Ａ，１１Ａ−ジヒドロナフト［２’，３’：４，５］イミダゾ［１，２−Ａ］ピリジン−６，１１−ジオン、２，３，���，７−テトラヒドロ−５，７，７−トリメチル−５Ｈ−ピロロ（１，２−ａ）イミダゾール、３−（４，５−ジヒドロ−１Ｈ−イミダゾール−２−イル）アニリン二塩酸塩水和物、塩酸エファロキサン、塩酸シラゾリン、１−ビチル−４，５−ジヒドロ−３−エチル−８−ヒドロキシッキサンチン、イミダクロプリド溶液、２−（４−フルオロベンジリデン）−２，５，６，７，８，９−ヘキサヒドロ−３Ｈ−イミダゾ（１，２−ａ）アゼピン−３−オン、イミダクロプリド−ｄ４、イマザピル、９−ベンジル−２−クロロ−５，９−ジヒドロ−４Ｈ−プリン−６−イルアミン、２−フルオロ−１，３−ジメチルイミダゾリジニウムヘキサフルオロリン酸塩、２−（４，５−ジヒドロ−１Ｈ−イミダゾール−２−イル）−５−（ヘキシルオキシ）フェノール、３−フェニル−２−（４−トルイジノ）−３，５−ジヒドロ−４Ｈ−イミダゾール−４−オン、塩酸クロニジン、ｎ−（３−クロロフェニル）−ｎ’−（１−メチル−４−オキソ−４，５−ジヒドロ−１Ｈ−イミダゾール−２−イル）尿素、２，４，５−トリ−（２−フリル）−２−イミダゾリン、５−（ベンジルオキシ）−２−（４，５−ジヒドロ−１Ｈ−イミダゾール−２−イル）フェノール、１，３−ジｔｅｒｔ−ブチル−４，５−ジヒドロ−１Ｈ−イミダゾール−３−イウムテトラフルオロホウ酸塩、ｎ−アリル−ｎ−（２，６−ジクロロフェニル）−４，５−ジヒドロ−１Ｈ−イミダゾール−２−アミン、２−（４，５−ジヒドロ−１Ｈ−イミダゾール−２−イル）−２，３−ジヒドロ−１，４−ベンゾダイオキシン−２−イルメチルエーテル塩酸塩、２−（４，５−ジヒドロ−１Ｈ−イミダゾール−２−イル）−２，３−ジヒドロ−１，４−ベンゾダイオキシン−２−イルメチルエーテル、３−（３，４−ジヒドロキシフェニル）−５，６−ヒジドロイミダゾ（２，１−Ｂ）チアゾール塩酸塩、２−メチル−ｎ−（３−（トリフルオロメチル）フェニル）−２−イミダゾリン−１−カルボキサミド、２−（１−ナフチルメチル）−４，５−ジヒドロ−１Ｈ−イミダゾールとの硝酸化合物（１：１）、２−ベンジル−２−イミダゾリンチオ硫酸塩、１−［３−（トリエトキシシリル）プロピル］−４，５−ジヒドロ−１Ｈ−イミダゾール、２−（４−イソプロピル−４−メチル−５−オキソ−４，５−ジヒドロ−１Ｈ−イミダゾール−２−イル）−５−メチルニコチン酸、２−［（Ｅ）−２−（２−メチルフェニル）エテニル］−４，５−ジヒドロ−１Ｈ−イミダゾール＝エタン二酸塩九塩酸塩、６，６−ジフェニル−２，３，６，７−テトラヒドロ−５Ｈ−ピロロ（１，２−ａ）イミダゾール−５−オン、１０−ベンジル−２，３−ジヒドロイミダゾ（２，１−ｂ）キナゾリン−５（１０Ｈ）−オン、ｎ−（４−クロロ−６−メトキシ−２−メチル−５−ピリミジニル）−ｎ−（４，５−ジヒドロ−１Ｈ−イミダゾール−２−イル）アミン塩酸塩、ｎ−（４−クロロ−６−メトキシ−２−メチル−５−ピリミジニル）−ｎ−（４，５−ジヒドロ−１Ｈ−イミダゾール−２−イル）アミン塩酸塩、２−クロロ−１，３−ジメチル−４，５−ジヒドロ−１Ｈ−イミダゾール−３−イウムヘキサフルオロリン酸塩、２，３，５，６，７，８−ヘキサヒドロ−８−メチル���ミダゾ（１，２−ａ）ピリミジン−５−イミンヨウ化水素酸塩、３，７−ジメチル−１−（５−オキソ−ヘキシル）−３，７−ジヒドロ−プリン−２，６−ジオン、３，７−ジメチル−１−（５−オキソヘキシル）−３，７−ジヒドロ−１Ｈ−プリン−２，６−ジオン、２−（４−ｔｅｒｔ−ブチル−２，６−ジメチルベンジル）−４，５−ジヒドロ−１Ｈ−イミダゾール塩酸塩、８−メチル−２，３，７，８−テトラヒドロイミダゾ（１，２−ａ）ピリミジン−５（６Ｈ）−オンヨウ化水素酸塩、２，６−ジクロロ−Ｎ（１）−（４，５−ジヒドロ−１Ｈ−イミダゾール−２−イル）−１，４−ベンゼンジアミン塩酸塩、３−（４−クロロフェニル）−２−エチル−２，３，５，６−テトラヒドロイミダゾ（２，１−ｂ）チアゾール−３−オール、５−（４−クロロフェニル）−２，５−ジヒドロ−３Ｈ−イミダゾ［２，１−ａ］イソインドール−５−オール、２−（４−ニトロベンジリデン）−２，５，６，７，８，９−ヘキサヒドロ−３Ｈ−イミダゾ（１，２−ａ）アゼピン−３−オン、２−（２−ニトロベンジリデン）−２，５，６，７，８，９−ヘキサヒドロ−３Ｈ−イミダゾ（１，２−ａ）アゼピン−３−オン、９，１３ｂ−ジヒドロ−１Ｈ−ジベンゾ［ｃ，ｆ］イミダゾ［１，５−ａ］アゼピン−３−イルアミン塩酸塩、２−（４，５−ジヒドロ−１Ｈ−イミダゾール−２−イルチオ）−ｎ−（４−メチルフェニル）アセトアミド塩酸塩、２−（４，５−ジヒドロ−１Ｈ−イミダゾール−２−イルチオ）−ｎ−（２−メチルフェニル）アセトアミド塩酸塩、メチル２−（４−イソプロピル−４−メチル−５−オキソ−４，５−ジヒドロ−１Ｈ−イミダゾール−２−イル）−４−メチルベンゾエート、３−チオフェン−２−イル−５，６−２Ｈ−イミダゾ（２，１−Ｂ）チアゾール臭化水素酸塩、５−エチル−２−（４−イソプロピル−４−メチル−５−オキソ−４，５−ジヒドロ−１Ｈ−イミダゾール−２−イル）ニコチン酸、ｎ−（５−クロロ−２，１，３−ベンゾチアヂアゾール−４−イル）−ｎ−（４，５−ジヒドロ−１Ｈ−イミダゾール−２−イル）アミン塩酸塩、２−（４，５−ジヒドロ−１Ｈ−イミダゾール−２−イル）−５−（オクチルオキシ）フェノール、５−ブロモ−Ｎ−（４，５−ジヒドロ−１Ｈ−イミダゾール−２−イル）−６−キノキサリンアミン、５−ベンジリデン−２−メチルスルファニル−３−フェニル−３，５−ジヒドロ−イミダゾール−４−オン、５−ベンジリデン−２−メルカプト−３−（２−メチルフェニル）−３，５−ジヒドロ−４Ｈ−イミダゾール−４−オン、６−ｔｅｒｔ−ブチル−３−（４，５−ジヒドロ−１Ｈ−イミダゾール−２−イルメチル）−２，４−ジメチルフェノール塩酸塩、およびＤＬ−イソアマリンが挙げられるが、これらに限定されるものではない。
【００３６】
好適なピロール誘導体類の例としては、１Ｈ−ピロール−ｄ５、１−メチル−１Ｈ−ピロール、３−メチル−１Ｈ−ピロール、１Ｈ−ピロール−２−カルボニトリル、１Ｈ−ピロール−２−カルボアルデヒド、２，５−ジメチル−１Ｈ−ピロール、２−エチル−１Ｈ−ピロール、２，４−ジメチル−１Ｈ−ピロール、１−（１Ｈ−ピロール−２−イル）エタノン、１−メチル−１Ｈ−ピロール−２−カルボアルデヒド、１，２，５−トリメチル−１Ｈ−ピロール、１Ｈ−ピロール−２−カルボアルデヒドオキシム、Ｎ，Ｎ−ジメチル−１Ｈ−ピロール−１−アミン、１Ｈ−ピロール−２−カルボン酸、１Ｈ−インドール、１Ｈ−ピロロ［２，３−ｂ］ピリジン、１，５−ジメチル−１Ｈ−ピロール−２−カルボニトリル、３−（１Ｈ−ピロール−１−イル）プロパンニトリル、３−（１Ｈ−ピロール−２−イル）−２−プロペナール、４，５，６，７−テトラヒドロ−１Ｈ−インドール、１Ｈ−ピロール−２，５−ジカルボアルデヒド、１−（１−メチル−１Ｈ−ピロール−２−イル）エタノン、３，５−ジメチル−１Ｈ−ピロール−２−カルボアルデヒド、１−（１−メチル−１Ｈ−ピロール−３−イル）エタノン、１−（４−メチル−１Ｈ−ピロール−３−イル）エタノン、３−エチル−２，４−ジメチル−１Ｈ−ピロール、１−（１Ｈ−ピロール−２−イル）エタノンオキシム、１Ｈ−インドール−ｄ７、１Ｈ−ピロール−１−カルボン酸メチル、１−メチル−１Ｈ−ピロール−２−カルボン酸、２，３−ジヒドロ−６Ｈ−［１，４］ジオキシノ［２，３−ｃ］ピロール、メチル１Ｈ−ピロール−３−カルボキシレート、メチル１Ｈ−ピロール−２−カルボキシレート、３−クロロ−１Ｈ−ピロール−２−カルボアルデヒド、４−メチル−１Ｈ−インドール、２−メチル−１Ｈ−インドール、３−メチル−１Ｈ−インドール、１−メチル−１Ｈ−インドール、５−メチル−１Ｈ−インドール、７−メチル−１Ｈ−インドール、６−メチル−１Ｈ−インドール、１Ｈ−インドール−５−アミン、１Ｈ−インドール−７−アミン、１Ｈ−インドール−６−アミン、１Ｈ−インドール−４−アミン、１Ｈ−インドール−４−オール、１Ｈ−インドール−５−オール、１Ｈ−インドール−６−オール、５−フルオロ−１Ｈ−インドール、４−フルオロ−１Ｈ−インドール、６−フルオロ−１Ｈ−インドール、１，５，６，７−テトラヒドロ−４Ｈ−インドール−４−オン、４−（１Ｈ−ピロール−２−イル）−３−ブテン−２−オン、ギ酸（２−ピロリルメチレン）ヒドラジド、１−（２，４−ジメチル−１Ｈ−ピロール−３−イル）エタノン、１−（４−エチル−１Ｈ−ピロール−３−イル）エタノン、１Ｈ−ピロール−２−カルボン酸エチル、２−メチル−２，３−ジヒドロ−６Ｈ−［１，４］ジオキシノ［２，３−ｃ］ピロール、３−（１Ｈ−ピロール−１−イル）プロパン酸、２−（１Ｈ−ピロール−２−イル）アセトヒドラジド、１Ｈ−インドール−４−カルボニトリル、１Ｈ−インドール−５−カルボニトリル、２−（１Ｈ−ピロール−２−イルメチレン）マロノニトリル、１−フェニル−１Ｈ−ピロール、１Ｈ−インドール−３−カルボアルデヒド、１Ｈ−インドール−５−カルボアルデヒド、１Ｈ−インドール−７−カルボアルデヒド、１Ｈ−インドール−２−カルボアルデヒド、１Ｈ−インドール−４−カルボアルデヒド、１Ｈ−インドール−６−カルボアルデヒド、２，５−ジメチル−１Ｈ−インドール、１，３−ジメチルインドール、１，２−ジメチル−１Ｈ−インドール、７−エチル−１Ｈ−インドール、２，３−ジメチル−１Ｈ−インドール、３−クロロ−１Ｈ−ピロール−２−カルボン酸、１Ｈ−ピロロ［２，３−ｂ］ピリジン−３−カルボアルデヒド、２−（１Ｈ−ピロール−２−イルメチル）−１Ｈ−ピロール、１Ｈ−インドール−５−イルメタンアミン、２−メチル−１Ｈ−インドール−５−アミン、１Ｈ−インドール−３−イルメタノール、１Ｈ−インドール−５−イルメチルエーテル、１Ｈ−インドール−２−イルメタノール、１Ｈ−インドール−７−イルメチルエーテル、１Ｈ−インドール−６−イルメチルエーテル、１Ｈ−インドール−４−イルメチルエーテル、１−（２−フリルメチル）−１Ｈ−ピロール、５−ホルミル−３，４−ジメチル−１Ｈ−ピロール−２−カルボニトリル、メチル＝１Ｈ−ピロロ［２，３−ｃ］ピリジン−５−イルエーテル、メチル＝７Ｈ−ピロロ（２，３−ｄ）ピリミジン−４−イルエーテル、２−メチル−７Ｈ−ピロロ（２，３−ｄ）ピリミジン−４−オール、５−フルオロ−２−メチル−１Ｈ−インドール、１−（１Ｈ−ピロール−２−イル）−１−ペンテン−３−オン、２−アミノ−７Ｈ−ピロロ［２，３−ｄ］ピリミジン−４−オール、２，５−ジメチル−１Ｈ−ピロール−３，４−ジカルボアルデヒド、３−（１Ｈ−ピロール−３−イル）−アクリル酸メチルエステル、および３，４−ジメチル−２，５−ピロールジカルボキサルデヒドが挙げられるが、これらに限定されるものではない。
【００３７】
好適なピラジン誘導体類の例としては、ピラジン−ｄ４、２−メチルピラジン、２−ピラジンアミン、２−ピラジンカルボニトリル、２，３−ジメチルピラジン、２−エチルピラジン、２，５−ジメチルピラジン、２，６−ジメチルピラジン、２−メトキシピラジン、２−クロロピラジン、ピラジノールのナトリウム塩、イミダゾ［１，２−ａ］ピラジン、１−（２−ピラジニル）エタノン、２−エチル−３−メチルピラジン、２，３，５−トリメチルピラジン、２−ピラジンカルボキサミド、２−ピラジンカルボン酸、２−メトキシ−３−メチルピラジン、２−（メチルスルファニル）ピラジン、２，３−ピラジンジカルボニトリル、キノキサリン、５，６，７，８−テトラヒドロキノキサリン、５−メチル−６，７−ジヒドロ−５Ｈ−シクロペンタ［ｂ］ピラジン、１−（３−メチル−２−ピラジニル）エタノン、２，３，５，６−テトラメチルピラジン、２，３−ジエチルピラジン、２−ピラジンカルボン酸メチル、５−メチル−２−ピラジンカルボン酸、２−エチル−３−メトキシピラジン、２−エトキシ−３−メチルピラジン、３−アミノ−２−ピラジンカルボン酸、５−ヒドロキシ−２−ピラジンカルボン酸、２−メチル−３−（メチルスルファニル）ピラジン、２−（２−ピラジニル）エタンチオール、３−クロロ−２，５−ジメチルピラジン、５−メチル−２，３−ピラジンジカルボニトリル、２−メチルキノキサリン、５−メチルキノキサリン、２−キノキサリノール、２，６−ジクロロピラジン、２，３−ジクロロピラジン、フロ［３，４−ｂ］ピラジン−５，７−ジオン、１−（３−エチル−２−ピラジニル）エタノン、１−（３，５−ジメチル−２−ピラジニル）エタノン、２，３−ジエチル−５−メチルピラジン、２−イソブチル−３−メチルピラジン、２−（２−（ジメチルアミノ）エチル）ピラジン、２−イソプロピル−３−メトキシピラジン、２−メチル−６−プロポキシ−ピラジン、３−アミノ−２−ピラジンカルボン酸メチル、５，６−ジメチル−２，３−ピラジンジカルボニトリル、２，３−ジメチルキノキサリン、６，７−ジメチルキノキサリン、２，３−ジメチルピリド（２，３−ｂ）ピラジン、５，６−ジアミノ−２，３−ピラジンジカルボニトリル、６，７−ジメチルプテリジン、２，３−キノキサリンジオール、ピリド［２，３−ｂ］ピラジン−２，３−ジオール、２−アミノ−４（３Ｈ）−プテリジノン、２，４−プテリジンジオール、３−ヒドロキシ−５，６−ジメチル−１Ｈ−ピラゾロ−（３，４ｂ）−ピラジン、２−クロロキノキサリン、２，３−ピラジンジカルボキサミド、２−イソブチル−３−メトキシピラジン、２−ｓｅｃ−ブチル−３−メトキシピラジン、２，３−ピラジンジカルボン酸、キノキサリン−２−カルボアルデヒドオキシム、２−キノキサリンカルボン酸、２−メチルキノキサリン−１，４−ジオキシド、４−ヒドロキシ−６，７−ジメチルプテリジン、２，３−ジメチル−キノキサリン水和物、イソキサントプテリン、フェナジン、３−アミノ−６−（クロロメチル）−２−ピラジンカルボニトリル４−オキシド、ｎ−メチル−ｎ’−キノキサリン−２−イルメチレン−ヒドラジン、２，３−ジエチルキノキサリン、２，３，６，７−テトラメチルキノキサリン、１−（３，５−ジアミノ−６−クロロ−２−ピラジニル）エタノン、３，５−ジアミノ−６−クロロ−２−ピラジンカルボキサミド、２−ヒドロキシ−３，６，７−トリメチルキノキサリン、１，２，３，４，６，７，８，９−オクタヒドロフェナジン、５−ブロモ−２，３−ピラジンジアミン、２−（ニトロメチル）キノキサリン、３−ヒドロキシ−２−キノキサリンカルボン酸、６，７−ジメチル−２，３−キノキサリンジオール、２，４−ジアミノ−６，７−ジメチルプテリジン、２−アミノ−６，７−ジメチル−４−プテリジノール、６，７−ジメチル−２，４−プテリジンジオール、（２，４−ジアミノ−６−プテリジニル）メタノール、２−キノキサリンカルボニルクロリド、２−アミノ−６−メチル−４，７−プテリジンジオール、２−アミノ−１，５−ジヒドロ−４，６−プテリジンジオン水和物、３−ブロモイミダゾ［１，２−ａ］ピラジン、２，６−ジクロロキノキサリン、２，３−ジクロロキノキサリン、および２−キノキサリンカルボン酸エチルが挙げられるがこれらに限定されるものではない。
【００３８】
好適なピリミジン誘導体類の例としては、４−メチルピリミジン、５−メチルピリミジン、２−メチルピリミジン、４−ピリミジンアミン、５−ピリミジンアミン、ピリミジン１−オキシド、２−ピリミジン−カルボニトリル、４，６−ジメチルピリミジン、４−メチル−２−ピリミジンアミン、４，５−ピリミジンジアミン、２，４−ピリミジンジアミン、４，６−ピリミジンジオール、２，４−ジヒドロキシピリミジン、２−ピリミジンチオール、５−フルオロ−２−ピリミジノール、５−フルオロ−ピリミジン−４−オール、２−クロロピリミジン、２，４−ジフルオロピリミジン、９Ｈ−プリン、４−アミノ−５−ピリミジンカルボニトリル、ｎ−（２−ピリミジニル）−ホルムアミド、４，６−ジメチル−２−ピリミジンアミン、２，６−ジメチル−４−ピリミジノール、４，６−ジアミノ−２−メチルピリミジン、２−アミノ−６−メチル−４−ピリミジノール、４−アミノ−６−ヒドロキシ−２−メチルピリミジン、６−メトキシ−４−ピリミジンアミン、２，４，６−ピリミジントリアミン、６−メチル−２，４（１Ｈ，３Ｈ）−ピリミジンジオン、２−メチル−４，６−ピリミジンジオール、６−メチル−ピリミジン−４，５−ジオール、５−メチル−４，６−ピリミジンジオール、２，６−ジアミノ−４−ピリミジノール、６−ヒドラジノ−４−ピリミジノール、６−メチル−４−ピリミジンチオール、２−アミノ−４，６−ピリミジンジオール、ジヒドロ−２，４，５（３Ｈ）−ピリミジントリオン、５−フルオロ−６−メチル−ピリミジン−４−オール、２−チオキソ−２，３−ジヒドロ−４（１Ｈ）−ピリミジノン、４−スルファニル−２−ピリミジノール、２−クロロ−４−ピリミジンアミン、５−クロロ−２−ピリミジンアミン、５−フルオロ−ピリミジン−４−チオール、キナゾリン、２−クロロ−５−フルオロピリミジン、２−ピリミジノール塩酸塩、４，５，６−トリフルオロピリミジン、２−アミノ−６−メチル−４（３Ｈ）−プテリジノン、４−アミノ−２−メチル−ピリミジン−５−カルボニトリル、６−メチル−９Ｈ−プリン、１Ｈ−ピラゾロ［３，４−ｄ］ピリミジン−４−アミン、７Ｈ−プリン−２−アミン、９Ｈ−プリン−６−アミン、５−シアノ−２，４−ジアミノピリミジン、９Ｈ−プリン−６−アミン、１，５−ジヒドロ−４Ｈ−ピラゾロ［３，４−ｄ］ピリミジン−４−オン、３Ｈ−（１，２，３）トリアゾロ（４，５−ｄ）ピリミジン−７−イルアミン、１Ｈ−［１，２，３］トリアゾロ［４，５−ｄ］ピリミジン−７−アミン、９Ｈ−プリン−６−アミン、２−アセトアミドピリミジン、５−ピリミジンカルボン酸メチル、４，６−ジアミノ−５−ニトロソピリミジン、２−アミノ−５，６−ジメチル−４−ピリミジノール、４−メトキシ−６−メチル−２−ピリミジンアミン、６−ヒドロキシ−４−ピリミジンカルボン酸、５−ニトロ−２−ピリミジンアミン、５，６−ジメチル−２，４（１Ｈ，３Ｈ）−ピリミジンジオン、５−メチオキシ−２−メチル−ピリミジン−４−オール、２，４−ジメトキシピリミジン、５−アミノ−４−ヒドロキシ−６−（メチルアミノ）ピリミジン、４，６−ジメチル−２−ピリミジンチオール、４−メチル−２−（メチルスルファニル）ピリミジン、２−アミノ−４，６−ジヒドロキシ−５−メチルピリミジン、２−アミノ−５−メチオキシ−ピリミジン−４、５−アミノ−２，４−ジヒドロキシ−６−メチルピリミジン、４−アミノ−２−ヒドロキシ−５−（ヒドロキシメチル）ピリミジン、２−アミノ−６−メチル−４，５−ピリミジンジオール、４−アミノ−２−メルカプト−６−メチルピリミジン、６−メチル−２−チオキソ−２，３−ジヒドロ−４（１Ｈ）−ピリミジノン、２−メチルスルファニル−ピリミジン−５−オール、２−メチルスルファニル−ピリミジン−４−オール、２，４−ジアミノ−６−メルカプトピリミジン、４，５−ジアミノ−２−メルカプトピリミジン、２−クロロ−５−エチルピリミジン、６−アミノ−５−フルオロ−２−メチル−ピリミジン−４−オール、４−アミノ−２−ヒドロキシ−６−メルカプトピリミジン、４−クロロ−６−メチル−２−ピリミジンアミン、２−チオキソジヒドロ−４，６（１Ｈ，５Ｈ）−ピリミジンジオン、２−クロロ−５−メトキシピリミジン、２−クロロ−４−メトキシピリミジン、６−クロロ−２−メチル−４−ピリミジノール、６−クロロ−２，４−ピリミジンジアミン、７Ｈ−プリン−６−カルボニトリル、５−フルオロ−６−フルオロメチル−ピリミジン−４−オール、４（３Ｈ）−キナゾリノン、および４−メチル−２（１Ｈ）−ピリミジノン塩酸塩が挙げられるがこれらに限定されるものではない。
【００３９】
好適なピリジン誘導体類の例としては、２−メチルピリジン、３−メチルピリジン、４−メチルピリジン、２−ピリジンアミン、４−ピリジンアミン、３−ピリジンアミン、ピリジン１−オキシド、２−ピリジノール、３−ピリジノール、４（１Ｈ）−ピリジノン、４−メチルピリジン−ｄ３、２−フルオロピリジン、３−フルオロピリジン、ピリジンフッ化水素酸塩、２−ピリジンアミン−ｄ６、２−メチルピリジン−ｄ７、２−エチニルピリジン、２−ピリジンカルボニトリル、ニコチノニトリル、イソニコチノニトリル、２−ビニルピリジン、４−ビニルピリジン、２−ピリジンカルボアルデヒド、ニコチンアルデヒド、イソニコチンアルデヒド、２，５−ジメチルピリジン、４−エチルピリジン、２，３−ジメチルピリジン、３，４−ジメチルピリジン、３−エチルピリジン、２−エチルピリジン、２，４−ジメチルピリジン、３，５−ジメチルピリジン、２，６−ジメチルピリジン、Ｎ−メチル−Ｎ−（４−ピリジニル）アミン、Ｎ−メチル−Ｎ−（２−ピリジニル）アミン、２−メチル−３−ピリジンアミン、４−ピリジニルメタンアミン、２−メチル−４−ピリジンアミン、３−メチル−２−ピリジンアミン、４−メチル−２−ピリジンアミン、５−メチル−３−ピリジンアミン、３−ピリジニルメタンアミン、２−ピリジニルメタンアミン、５−メチル−２−ピリジンアミン、６−メチル−２−ピリジンアミン、６−メチル−３−ピリジンアミン、４−メチル−３−ピリジンアミン、２−メチル−４−ピリジンアミン、３−メチル−２（１Ｈ）−ピリジノン、４−メトキシピリジン、５−メチル−２−ピリジノール、２−メトキシピリジン、６−メチル−２−ピリジノール、３−ピリジニルメタノール、２−ピリジニルメタノール、６−メチル−３−ピリジノール、４−メチル−２−ピリジノール、４−ピリジニルメタノール、３−メトキシピリジン、２−メチル−３−ピリジノール、２，５−ピリジンジアミン、２−ヒドラジノピリジン、２，３−ピリジンジアミン、３，４−ピリジンジアミン、２，６−ピリジンジアミン、２−アミノ−３−ピリジノール、２，４−ピリジンジオール、２，３−ピリジンジオール、２−フルオロ−３−メチルピリジン、２−フルオロ−６−メチルピリジン、２−フルオロ−５−メチルピリジン、２−フルオロ−４−メチルピリジン、２−ピリジンチオール、４−ピリジンチオール、５−フルオロ−２−ピリジンアミン、３−クロロピリジン、２−クロロピリジン、２，６−ジフルオロピリジン、ピリジン塩酸塩、４−メチル−２−ピリジンカルボニトリル、６−メチル−２−ピリジンカルボニトリル、３−メチル−２−ピリジンカルボニトリル、１Ｈ−ピロロ［２，３−ｂ］ピリジン、３−ピリジニルアセトニトリル、２−ピリジニルアセトニトリル、５−メチルニコチノニトリル、１Ｈ−イミダゾ［４，５−ｂ］ピリジン、および２−アミノニコチノニトリルが挙げられるがこれらに限定されるものではない。
【００４０】
好適なピリダジン誘導体類の例としては、３−メチルピリダジン、４−メチルピリダジン、３−ピリダジンアミン、ピリダジン１−オキシド、１，２−ジヒドロ−３，６−ピリダジンジオン、３，６−ピリダジンジオール、４−ピリダジンカルボン酸、４−メチル−３，６−ピリダジンジオール、３−クロロ−６−メチルピリダジン、３−クロロ−６−メトキシピリダジン、３−クロロ−６−ヒドラジノピリダジン、４−クロロ−３，６−ジヒドロキシピリダジン、３，６−ジクロロピリダジン、３，６−ジクロロピリダジン、３−クロロ−６−エトキシピリダジン、６−クロロ−３−メトキシ−４−ピリダジンアミン、フタラジン−１，４−ジアミン、３−クロロ−６−（メチルチオ）ピリダジン、３，６−ジクロロ−４−メチルピリダジン、３，６−ジクロロ−４−ピリダジンアミン、１−クロロフタラジン、３−アミノ−５，６−ジメチル−４−ピリダジンカルボキサミド、シンノリン塩酸塩水和物、３−クロロ−５，６−ジメチル−４−ピリダジンカルボニトリル、４−シンノリンカルボン酸、５−アミノ−１，４−フタラジンジオール、１，４，５−トリメチル−１Ｈ−ピラゾロ［３，４−ｃ］ピリダジン−３−アミン、３，６−ジクロロ−Ｎ−メチル−４−ピリダジンアミン、５−クロロ−８−メチル−フタラジン、ベンゾ（Ｃ）シンノリン、３−クロロ−６−フェニルピリダジン、３−クロロ−６−（メチルスルホニル）ピリダジン、３，６−ジクロロ−４−ピリダジンカルボン酸、６−アミノ−１，４−フタラジンジオール水和物、１，４−ジクロロフタラジン、４−アミノ−３−メチル−６−ニトロシンノリン、３−クロロ−６−メチル−４−フェニルピリダジン、Ｎ−（３，６−ジクロロ−４−ピリダジニル）アセトアミド、１−エトキシフタラジン塩酸塩、１，２，３，６，７，８−ヘキサヒドロシンノリノ（５，４，３−ＣＤＥ）シンノリン、３−クロロ−６−（４−メトキシフェニル）ピリダジン、アセトンＯ−（６−｛［（１−メチルエチリデン）アミノ］オキシ｝−３−ピリダジニル）オキシム、４−（（６−メトキシ−３−ピリダジニル）アミノ）−４−オキソ−２−ブテン酸、４−スチリルシンノリン、３，６−ジフェニルピリダジン、１−メチル−３Ｈ−ベンゾ（Ｈ）ピラゾロ（４，３−Ｃ）シンノリン、１−クロロ−４−フェニルフタラジン、８−クロロ−４−ヒドロキシ−３−シンノリンカルボン酸水和物、６−（フェニルスルフィニル）テトラアゾロ［１，５−ｂ］ピリダジン、６−メチル−３，４−ジフェニルピリダジン、４−メチル−３，６−ジフェニルピリダジン、４，５−ジメチル−Ｎ−［（Ｅ）−フェニルメチリデン］−１Ｈ−ピラゾロ［３，４−ｃ］ピリダジン−３−アミン、３，４，７−トリメチル−２−Ｐ−トリル−２Ｈ−ピラゾロ（３，４−Ｄ）ピリダジン、１，２，５，６−テトラチア−３，４，７，８−テトラアザシクロペンタ（ＦＧ）アセナフチレン、シクロペンタノン（４−クロロ−１−フタラジニル）ヒドラゾン、３，６−ビス（１，１，２，２−テトラメチルプロピル）ピリダジン、３−メチル−６−［３−（トリフルオロメチル）フェニル］［１，２，４］トリアゾロ［４，３−ｂ］ピリダジン、３，４−ジヒドロ−１（２Ｈ）−ナフタレノン（１，２，４）トリアゾロ（４，３−Ｂ）ピリダジン−６−イルヒドラゾン、４−アミノ−Ｎ−（６−メトキシ−３−ピリダジニル）ベンゼンスルホンアミド、１，４−ジヒドラジノフタラジン二塩酸塩一水和物、ベンズアルデヒド（４−クロロ−１−フタラジニル）ヒドラゾン、ニコチンアルデヒド（４−クロロ−１−フタラジニル）ヒドラゾン、４−アミノ−Ｎ−（６−クロロ−３−ピリダジニル）ベンゼンスルホンアミド、１−（３−ヒドロキシ−５，６−ジフェニル−４−ピリダジニル）エタノン、２−（（６−クロロ−ピリダジン−３−イル）−ヒドラゾノメチル）−４−ニトロ−フェノール、２−（（６−クロロ−ピリダジン−３−イル）−ヒドラゾノメチル）−６−ニトロ−フェノール、４−アミノ−Ｎ−（６−エトキシ−３−ピリダジニル）ベンゼンスルホンアミド、４−［（１−フタル−アジニルスルファニル）メチル］安息香酸、４−メチルベンズアルデヒド（４−クロロ−１−フタラジニル）ヒドラゾン、１−フェニルエタノン（４−クロロ−１−フタラジニル）ヒドラゾン、２−メチルベンズアルデヒド（４−クロロ−１−フタラジニル）ヒドラゾン、（１Ｒ，５Ｓ）−３−（６−クロロ−３−ピリダジニル）−３，８−ジアザビシクロ［３．２．１］オクタン二塩酸塩、および４−メチル−Ｎ−［２−（４−モルホリニル）エチル］−６−フェニル−３−ピリダジンアミン二塩酸塩が挙げられるが、これらに限定されるものではない。
【００４１】
好適なチアゾール誘導体類の例としては、５−メチル−１，３−チアゾール、４−メチル−１，３−チアゾール、１，３−チアゾール−２−アミン、１，３−チアゾール−５−カルボアルデヒド、１，３−チアゾール−２−カルボアルデヒド、４，５−ジメチル−１，３−チアゾール、２，４−ジメチル−１，３−チアゾール、４−メチル−１，３−チアゾール−２−アミン、および５−メチル−１，３−チアゾール−２−アミンが挙げられるが、これらに限定されるものではない。
【００４２】
好適なベンゾオキサゾール誘導体類の例としては、２−メチル−１，３−ベンゾオキサゾール、２−ヒドラジノベンゾオキサゾール、６−フルオロ−２−メチル−１，３−ベンゾオキサゾール、１，３−ベンゾオキサゾール−２−イルヒドロスルフィド、２−クロロ−１，３−ベンゾオキサゾール、５−クロロ−１，３−ベンゾオキサゾール、２，５，６−トリメチルベンゾオキサゾール、５−メチオキシ−２−メチルベンゾオキサゾール、２−（メチルチオ）ベンゾオキサゾール、５−クロロ−２−メチル−１，３−ベンゾオキサゾール、５−クロロ−１，３−ベンゾオキサゾール−２−アミン、１−（２−ベンゾオキサゾリル）−グアニジン、２−メチル−６−ニトロベンゾオキサゾール、５−クロロ−２，６−ジメチルベンゾオキサゾール、２−メチルナフト（２，１−Ｄ）オキサゾール、５−アセトアミド−２−メチルベンゾオキサゾール、２−フェニル−１，３−ベンゾオキサゾール、５−フェニル−ベンゾオキサゾール、２−メチル−５−フェニル−１，３−ベンゾオキサゾール、２−フェニル−１，３−ベンゾオキサゾール−５−アミン、４−（１，３−ベンゾオキサゾール−２−イル）アニリン、２−（１，３−ベンゾオキサゾール−２−イル）フェノール、５−シクロヘキシル−２−メチルベンゾオキサゾール、２−（２−メチルフェニル）−１，３−ベンゾオキサゾール−５−アミン、５−（１，３−ベンゾオキサゾール−２−イル）−２−メチルアニリン、３−（６−メチル−１，３−ベンゾオキサゾール−２−イル）フェニルアミン、３−（５−メチル−１，３−ベンゾオキサゾール−２−イル）フェニルアミン、４−（５−メチル−１，３−ベンゾオキサゾール−２−イル）フェニルアミン、２−（５−メチル−１，３−ベンゾオキサゾール−２−イル）フェノール、Ｎ−ベンゾオキサゾール−２−イル−Ｎ’−フラン−２−イルメチレン−ヒドラジン、３−（５，６−ジメチル−１，３−ベンゾオキサゾール−２−イル）アニリン、２−メチル−５−（６−メチル−１，３−ベンゾオキサゾール−２−イル）アニリン、２−（４−エチルフェニル）−１，３−ベンゾオキサゾール−５−アミン、２−メチル−５−（５−メチル−１，３−ベンゾオキサゾール−２−イル）アニリン、２−（３−ニトロフェニル）−１，３−ベンゾオキサゾール、３−（１，３−ベンゾオキサゾール−２−イル）−４−クロロアニリン、２−（４−クロロフェニル）−１，３−ベンゾオキサゾール−５−アミン、２−（２−クロロフェニル）−１，３−ベンゾオキサゾール−５−アミン、２−（３−クロロフェニル）−１，３−ベンゾオキサゾール−５−アミン、３−（５−クロロ−１，３−ベンゾオキサゾール−２−イル）フェニルアミン、４−（５−クロロ−１，３−ベンゾオキサゾール−２−イル）フェニルアミン、４−ベンゾオキサゾール−２−イル−キノリン、メチルナフト（１，２−Ｄ）（１，３）オキサゾール−２−イルスルホン、２−（ベンゾオキサゾール−２−イル−ヒドラゾノメチル）−フェノール、４−（ベンゾオキサゾール−２−イル−ヒドラゾノメチル）−フェノール、４−クロロ−３−（５−メチル−１，３−ベンゾオキサゾール−２−イル）アニリン、４−クロロ−３−（６−メチル−１，３−ベンゾオキサゾール−２−イル）アニリン、４−ベンゾオキサゾール−２−イル−２−メチル−キノリン、２−（１−ナフチル）−１，３−ベンゾオキサゾール−５−アミン、４−アミノ−２−（５−クロロ−１，３−ベンゾオキサゾール−２−イル）フェノール、５−アミノ−２−（５−クロロ−１，３−ベンゾオキサゾール−２−イル）フェノール、フェノキシ酢酸１，３−ベンゾオキサゾール−２−イル、２−クロロ−３−エチル−１，３−ベンゾオキサゾール−３−イウムテトラフルオロホウ酸塩、２−シアノ−３−（（２−メチル−１，３−ベンゾオキサゾール−５−イル）アミノ）アクリル酸エチル、２−（４−メチオキシ−ベンジルスルファニル）−ベンゾオキサゾール、２−（（（５−ニトロ−２−フリル）メチル）チオ）−１，３−ベンゾオキサゾール、４−クロロ−３−（５−クロロ−１，３−ベンゾオキサゾール−２−イル）アニリン、２−（２，４−ジクロロフェニル）−１，３−ベンゾオキサゾール−５−アミン、２−（２，５−ジクロロフェニル）−１，３−ベンゾオキサゾール−５−アミン、２−（３，４−ジクロロフェニル）−１，３−ベンゾオキサゾール−５−アミン、３−（１，３−ベンゾオキサゾール−２−イル）−７−ヒドロキシ−２Ｈ−クロメン−２−オン、Ｎ−［３−（１，３−ベンゾオキサゾール−２−イル）フェニル］−２−メチルプロパンアミド、４−（ジメチルアミノ）ベンズアルデヒド１，３−ベンゾオキサゾール−２−イルヒドラゾン、Ｎ−ベンゾオキサゾール−２−イル−Ｎ’−（４−ニトロ−ベンジリデン）−ヒドラジン、３−ヒドロキシ−４−メトキシベンズアルデヒド１，３−ベンゾオキサゾール−２−イルヒドラゾン、Ｎ−（ベンゾオキサゾール−２−イルスルファニルメチル）−ベンズアミド、４−メチオキシ−チオ安息香酸Ｓ−ベンゾオキサゾール−２−イルエステル、２−（４−ニトロ−ベンジルスルファニル）−ベンゾオキサゾール、２−（１，１’−ビフェニル）−４−イル−１，３−ベンゾオキサゾール−５−アミン、２−（４−ブロモフェニル）−１，３−ベンゾオキサゾール−５−アミン、２−（２−ブロモフェニル）−１，３−ベンゾオキサゾール−５−アミン、２−（３−ブロモフェニル）−１，３−ベンゾオキサゾール−５−アミン、３−クロロ−チオ安息香酸Ｓ−ベンゾオキサゾール−２−イルエステル、３−（１，３−ベンゾオキサゾール−２−イル）−Ｎ−（４−メチルフェニル）−２−オキソプロパンアミド、２−（１，３−ベンゾオキサゾール−２−イルチオ）−１−（４−ヒドロキシ−２−メチルフェニル）エタノン、２−（（１，３−ベンゾオキサゾール−２−イルチオ）メチル）−４−ニトロフェノール、３−（１，３−ベンゾオキサゾール−２−イル）−７−ヒドロキシ−２−オキソ−２Ｈ−クロメン−４−カルボニトリル、２−（２−ベンゾオキサゾリル）−２−エチルマロン酸ジエチル、２−（３，５−ジクロロ−４−メトキシフェニル）−１，３−ベンゾオキサゾール−５−アミン、２−（１，３−ベンゾオキサゾール−２−イル）安息香酸フェニル、Ｎ−ベンゾオキサゾール−２−イル−Ｎ’−（４−ブロモ−ベンジリデン）−ヒドラジン、２−（２，４−ジニトロフェニルチオ）ベンゾオキサゾール、トルエン−４−スルホン酸１−ベンゾオキサゾール−２−イル−エチルエステル、２−（３−ブロモ−４−メトキシフェニル）−１，３−ベンゾオキサゾール−５−イルアミン、酢酸３−（１，３−ベンゾオキサゾール−２−イル）−２−オキソ−２Ｈ−クロメン−７−イル、２−（５−ブロモ−２−クロロフェニル）−１，３−ベンゾオキサゾール−５−イルアミン、４−（５−（１，３−ベンゾオキサゾール−２−イル）−１Ｈ−ベンズイミダゾール−２−イル）フェニルアミン、Ｎ−（４−アセチル−フェニル）−２−（ベンゾオキサゾール−２−イルスルファニル）−アセトアミド、４−（２−（ベンゾオキサゾール−２−イルスルファニル）−アセチルアミノ）−安息香酸、３−（１，３−ベンゾオキサゾール−２−イル）−Ｎ−（３−クロロ−２−メチルフェニル）−２−オキソプロパンアミド、４−（５−クロロ−２−（２−クロロフェニル）−１，３−ベンゾオキサゾール−７−イル）−３−ブチン−２−オール、２−（３−フェノキシ−ベンジルスルファニル）−ベンゾオキサゾール、および２−｛４−［（６−クロロ−１，３−ベンゾオキサゾール−２−イル）オキシ］フェノキシ｝プロパン酸が挙げられるが、これらに限定されるものではない。
【００４３】
好適な１，３，５−トリアジン誘導体類の例としては、１，３，５−トリアジン−ｄ３、２−アミノ−１，３，５−トリアジン、２，４−ジアミノ−１，３，５−トリアジン、１，３，５−トリアジン−２，４−ジアミン、６−メチル−１，３，５−トリアジン−２，４−ジアミン、１，３，５−トリアジン−２，４，６−トリアミン、４，６−ジアミノ−１，３，５−トリアジン−２−オール、１，３，５−トリアズ−イナン−２，４，６−トリオン、２，４，６−トリフルオロ−１，３，５−トリアジン、４−アミノ−２−ジメチルアミノ−１，３，５−トリアジン、４−メトキシ−６−メチル−１，３，５−トリアジン−２−アミン、６−クロロ−１，３，５−トリアジン−２，４−ジアミン、１，３，５−トリアジン−２，４，６−トリアミンフッ化水素酸塩、Ｎ−（４−メトキシ−６−メチル−１，３，５−トリアジン−２−イル）−Ｎ−メチルアミン、４−クロロ−Ｎ−エチル−６−（ヒドロキシアミノ）−１，３，５−トリアジン−２−アミン、ヒドラジンを有する１，３，５−トリアジン−２，４，６−トリオール化合物（１：１）、Ｎ（２）−シクロプロピル−１，３，５−トリアジン−２，４，６−トリアミン、Ｎ（２）−エチル−６−メトキシ−１，３，５−トリアジン−２，４−ジアミン、４−クロロ−６−（ヒドロキシアミノ）−Ｎ−イソプロピル−１，３，５−トリアジン−２−アミン、６−エトキシ−Ｎ（２）−メチル−１，３，５−トリアジン−２，４−ジアミン、２，４，６−トリメトキシ−１，３，５−トリアジン、２−クロロ−Ｎ−（１，３，５）トリアジン−２−イル−アセトアミド、６−クロロ−Ｎ（２）−エチル−１，３，５−トリアジン−２，４−ジアミン、２−クロロ−４，６−ジメトキシ−１，３，５−トリアジン、１，３，５−トリアジン−２，４，６−トリチオール、４，６−ジクロロ−１，３，５−トリアジン、４，６−ジクロロ−１，３，５−トリアジン−２−イルメチルエーテル、２，４−ジアミノ−６−イソブチリル−１，３，５−トリアジン、２，４，６−トリクロロ−１，３，５−トリアジン、６−フェニル−１，３，５−トリアジン−２，４−ジアミン、２，４，６−トリクロロ−１，３，５−トリアジン、６−クロロ−Ｎ（２）−イソプロピル−１，３，５−トリアジン−２，４−ジアミン、４，６−ジアミノ−ガンマ−オキソ−１，３，５−トリアジン−２−ブチロニトリル、Ｎ−メチル−６−トリフルオロメチル−（１，３，５）トリアジン−２，４−ジアミン、２−アミノ−４−シクロヘキシルアミノ−１，３，５−トリアジン、４，６−ジオキソ−１，４，５，６−テトラヒドロ−１，３，５−トリアジン−２−カルボン酸カリウム、Ｎ（２）−（ｔｅｒｔ−ブチル）−６−メトキシ−１，３，５−トリアジン−２，４−ジアミン、２，４−ジアミノ−６−（ｍ−トリル）−１，３，５−トリアジン、Ｎ（２）−（２−メチルフェニル）−１，３，５−トリアジン−２，４−ジアミン、Ｎ（２）−（４−メチルフェニル）−１，３，５−トリアジン−２，４−ジアミン、Ｎ（２）−（ｓｅｃ−ブチル）−６−クロロ−１，３，５−トリアジン−２，４−ジアミン、６−クロロ−Ｎ（２），Ｎ（４）−ジエチル−１，３，５−トリアジン−２，４−ジアミン、６−クロロ−Ｎ（２），Ｎ（４）−ジエチル−１，３，５−トリアジン−２，４−ジアミン、Ｎ（２）−（ｔｅｒｔ−ブチル）−６−クロロ−１，３，５−トリアジン−２，４−ジアミン、６−（３−フルオロフェニル）−１，３，５−トリアジン−２，４−ジアミン、６−（４−フルオロフェニル）−１，３，５−トリアジン−２，４−ジアミン、６−（２−フルオロフェニル）−１，３，５−トリアジン−２，４−ジアミン、Ｎ（２），Ｎ（２），Ｎ（４），Ｎ（４）、Ｎ（６），Ｎ（６）−ヘキサメチル−１，３，５−トリアジン−２，４，６−トリアミン、４，６−ビス（イソプロピルアミノ）−１，３，５−トリアジン−２−オール、４−（ｔｅｒｔ−ブチルアミノ）−６−（エチルアミノ）−１，３，５−トリアジン−２−オール、Ｎ（２）−エチル−Ｎ（４）−イソプロピル−６−メトキシ−１，３，５−トリアジン−２，４−ジアミン、６−クロロ−Ｎ（２），Ｎ（４）−ジエチル−１，３，５−トリアジン−２，４−ジアミン−ｄ１０、Ｎ（２），Ｎ（４）−ジエチル−６−（メチル−スルファニル）−１，３，５−トリアジン−２，４−ジアミン、２，４−ジアミノ−６−（２，３−キシリル）−１，３，５−トリアジン、６−クロロ−Ｎ（２）−エチル−Ｎ（４）−イソプロピル−１，３，５−トリアジン−２，４−ジアミン、６−クロロ−Ｎ（２）−エチル−Ｎ（４）−イソプロピル−１，３，５−トリアジン−２，４−ジアミン、６−クロロ−Ｎ（２）−エチル−Ｎ（４）−イソプロピル−１，３，５−トリアジン−２，４−ジアミン、Ｎ（２）−（２−メチオキシ−フェニル）−１，３，５−トリアジン−２，４−ジアミン、６−（４−メトキシフェニル）−１，３，５−トリアジン−２，４−ジアミン、２−クロロ−４−エチル−ｄ５−アミノ−６−イソプロピルアミノ−１，３，５−トリアジン、４，６−ジクロロ−Ｎ，Ｎ−ジエチル−１，３，５−トリアジン−２−アミン、２−アミノ−４−（４−クロロアニリノ）−１，３，５−トリアジン、２−（２−クロロフェニル）−４，６−ジアミノ−１，３，５−トリアジン、６−（４−クロロ−フェニル）−１，３，５−トリアジン−２，４−ジアミン、２−Ｎ−ブトキシ−４，６−ジクロロ−１，３，５−トリアジン、６−（３，５−ジフルオロフェニル）−１，３，５−トリアジン−２，４−ジアミン、２−アミノ−４−フェニルアミノ−１，３，５−トリアジン塩酸塩、１−［４−アミノ−６−（メチルスルファニル）−１，３，５−トリアジン−２−イル］−３−イソプロピル−１，２−トリアザジエン−２−イウム、Ｎ（２），Ｎ（４）−ジイソプロピル−６−メトキシ−１，３，５−トリアジン−２，４−ジアミン、Ｎ（２）−（ｓｅｃ−ブチル）−Ｎ（４）−エチル−６−メトキシ−１，３，５−トリアジン−２，４−ジアミン、Ｎ（２）−（ｔｅｒｔ−ブチル）−Ｎ（４）−エチル−６−メトキシ−１，３，５−トリアジン−２，４−ジアミン、Ｎ（２）−メチル−６−（２−フェニルビニル）−１，３，５−トリアジン−２，４−ジアミン、６−（エチルチオ）−Ｎ（２）−イソプロピル−Ｎ（４）−メチル−１，３，５−トリアジン−２，４−ジアミン、Ｎ（２）−エチル−Ｎ（４）−イソプロピル−６−（メチルスルファニル）−１，３，５−トリアジン−２，４−ジアミン、６−クロロ−Ｎ（２）−シクロプロピル−Ｎ（４）−イソプロピル−１，３，５−トリアジン−２，４−ジアミン、２，４−ジアミノ−６−フェニルアセチル−１，３，５−トリアジン、Ｎ（２），Ｎ（４），Ｎ（６）−トリクロロ−１，３，５−トリアジン−２，４，６−トリアミン、６−クロロ−Ｎ，Ｎ’−ジプロピル−（１，３，５）トリアジン−２，４−ジアミン、Ｎ（２）−（ｓｅｃ−ブチル）−６−クロロ−Ｎ（４）−エチル−１，３，５−トリアジン−２，４−ジアミン、６−クロロ−Ｎ（２），Ｎ（４）−ジイソプロピル−１，３，５−トリアジン−２，４−ジアミン、６−クロロ−Ｎ（２），Ｎ（２），Ｎ（４）−トリエチル−１，３，５−トリアジン−２，４−ジアミン、４−（１，２，４）トリアゾール−４−イル−６−トリフルオロメチル−（１，３，５）トリアジン−２−イルアミン、２，４−ジアミノ−６−（３−ニトロフェニル）−１，３，５−トリアジン、２−アミノ−４−アニリノ−６−（クロロメチル）−１，３，５−トリアジン、４−クロロ−２−（４，６−ジアミノ−１，３，５−トリアジン−２−イル）フェノール、５，７−ビス（エチルアミノ）（１，２，４）トリアゾロ（４，３−Ａ）（１，３，５）トリアジン−３−チオール、２−｛［４−クロロ−６−（エチルアミノ）−１，３，５−トリアジン−２−イル］アミノ｝−２−メチルプロパンニトリル、Ｎ（２），Ｎ（４）−ジイソプロピル−６−（メチルスルファニル）−１，３，５−トリアジン−２，４−ジアミン、Ｎ（２）−（ｔｅｒｔ−ブチル）−Ｎ（４）−エチル−６−（メチルスルファニル）−１，３，５−トリアジン−２，４−ジアミン、４，６−ジクロロ−１，３，５−トリアジン−２−イルフェニルエーテル、１，３，５−トリアジン−２，４，６−トリチオール三ナトリウム塩、Ｎ（２）−（ｓｅｃ−ブチル）−６−クロロ−Ｎ（４）−イソプロピル−１，３，５−トリアジン−２，４−ジアミン、２，４，６−トリス（アリルオキシ）−１，３，５−トリアジン、およびＮ（４−アミノ−Ｓ−トリアジン−２−イル）−スルファニル酸が挙げられるが、これらに限定されるものではない。
【００４４】
好適な２，２’−ビピリジン誘導体類の例としては、２，２’−ビピリジン、６−メチル−２，２’−ビピリジン、２−（２−ピリジニル）ピリジン１−オキシド、４，４’−ジメチル−２，２’−ビピリジン、５，５’−ジメチル−２，２’−ビピリジン、６，６’−ジメチル−２，２’−ビピリジン、２，２’−ビピリジン−３，３’−ジオール、２，２’−ビピリジンＮ，Ｎ’−ジオキシド、および２−（２−ピリジニル）キノリンが挙げられるが、これらに限定されるものではない。
【００４５】
１Ｈ−ベンゾトリアゾール、非２Ｈ−置換ベンゾトリアゾール誘導体類、イミダゾール、およびイミダゾール誘導体類は、好ましい不飽和複素環式化合物類である。好ましい不飽和複素環式化合物類の具体例としては、１Ｈ−ベンゾトリアゾール；５−メチル−１Ｈ−ベンゾトリアゾール；イミダゾール；２−メチルイミダゾール；および１Ｈ−１，２，３−トリアゾールが挙げられるが、これらに限定されるものではない。１Ｈ−ベンゾトリアゾールが、より好ましい不飽和複素環式化合物である。
【００４６】
さらに、本発明のＰＶＢ組成物は、ＰＶＢ組成物の全重量を基準として約０．０１重量％、または約０．０５重量％、または約０．０８重量％〜約１重量％、または約０．８重量％、または約０．５重量％の範囲の量で１種類以上のＵＶ吸収剤をさらに含むことができる。ＵＶ吸収剤は当該技術分野において周知であり、任意の周知のＵＶ吸収剤が、本発明のＰＶＢ組成物の範囲において有用性を見いだすことができる。好適なＵＶ吸収剤の例としては、ベンゾトリアゾール誘導体類、ヒドロキシベンゾフェノン類、ヒドロキシフェニルトリアジン類、置換および非置換の安息香酸類のエステル類、ならびにこれらの好適なＵＶ吸収剤の任意の２種類以上の混合物が挙げられるが、これらに限定されるものではない。驚くべきことに、ＵＶ吸収剤として有用なベンゾトリアゾール誘導体類は２−Ｈ置換ベンゾトリアゾール誘導体類である。したがって、これらは前述の非２−Ｈ置換ベンゾトリアゾール誘導体類および不飽和複素環式化合物類の定義には含まれない。好適な市販のＵＶ吸収剤としては、Ｃｉｂａ製造のＴｉｎｕｖｉｎ（商標）Ｐ、Ｔｉｎｕｖｉｎ（商標）１１３０、Ｔｉｎｕｖｉｎ（商標）３２６、Ｔｉｎｕｖｉｎ（商標）３２７、Ｔｉｎｕｖｉｎ（商標）３２８、Ｔｉｎｕｖｉｎ（商標）５７１、Ｔｉｎｕｖｉｎ（商標）９９−ＤＷ、またはＣｈｉｍａｓｓｏｂ（商標）８１、ＢＡＳＦ（Ｇｅｒｍａｎｙ）製造のＵｖｉｎｕｌ（商標）３０００、Ｕｖｉｎｕｌ（商標）３００８、Ｕｖｉｎｕｌ（商標）３０４０、またはＵｖｉｎｕｌ（商標）３０５０、ならびにＣｙｔｅｃ  Ｉｎｄｕｓｔｒｉｅｓ，Ｉｎｃ．製造のＣｙａｓｏｒｂ（商標）５４１１が挙げられるが、これらに限定されるものではない。
【００４７】
本発明のＰＶＢ組成物は、ＰＶＢ組成物の全重量を基準として、約０．０１重量％、または約０．０５重量％、または約０．０８重量％〜約１重量％、または約０．８重量％、または約０．５重量％の範囲の量の１種類以上の熱安定剤をさらに含むことができる。本発明に使用される熱安定剤は、フェノール系酸化防止剤と呼ばれることもあり、当産業においては周知である。好適な熱安定剤の例としては、Ｃｉｂａ製造のＩｒｇａｎｏｘ（商標）１０１０、Ｉｒｇａｎｏｘ（商標）１０３５、Ｉｒｇａｎｏｘ（商標）１０７６、Ｉｒｇａｎｏｘ（商標）１０８１、Ｉｒｇａｎｏｘ（商標）１０９８、Ｉｒｇａｎｏｘ（商標）１１３５、Ｉｒｇａｎｏｘ（商標）１３３０、Ｉｒｇａｎｏｘ（商標）１４２５  ＷＬ、Ｉｒｇａｎｏｘ（商標）１５２０、Ｉｒｇａｎｏｘ（商標）２４５、Ｉｒｇａｎｏｘ（商標）３１１４、Ｉｒｇａｎｏｘ（商標）５６５、Ｉｒｇａｎｏｘ（商標）Ｅ  ２０１、またはＩｒｇａｎｏｘ（商標）ＭＤ  １０２４、Ｃｈｅｍｔｕｒａ（Ｍｉｄｄｌｅｂｕｒｙ，ＣＴ）製造のＬｏｗｉｎｏｘ（商標）１７９０、Ｌｏｗｉｎｏｘ（商標）２２Ｍ４６、Ｌｏｗｉｎｏｘ（商標）４４Ｂ２５、Ｌｏｗｉｎｏｘ（商標）ＣＡ２２、Ｌｏｗｉｎｏｘ（商標）ＣＰＬ、Ｌｏｗｉｎｏｘ（商標）ＨＤ  ９８、Ｌｏｗｉｎｏｘ（商標）ＭＤ２４、Ｌｏｗｉｎｏｘ（商標）ＴＢＭ−６、またはＬｏｗｉｎｏｘ（商標）ＷＳＰ、Ｃｙｔｅｃ製造のＣｙａｎｏｘ（商標）１７４１、Ｃｙａｎｏｘ（商標）２２４６、またはＣｙａｎｏｘ（商標）４２５、あるいはこれらの任意の混合物が挙げられるが、これらに限定されるものではない。熱安定剤としては、特に、Ｌｏｗｉｎｏｘ（商標）１７９０、Ｌｏｗｉｎｏｘ（商標）２２Ｍ４６、Ｌｏｗｉｎｏｘ（商標）４４Ｂ２５、Ｌｏｗｉｎｏｘ（商標）ＣＡ２２、Ｌｏｗｉｎｏｘ（商標）ＣＰＬ、Ｌｏｗｉｎｏｘ（商標）ＨＤ  ９８、Ｌｏｗｉｎｏｘ（商標）ＭＤ２４、Ｌｏｗｉｎｏｘ（商標）ＴＢＭ−６、またはＬｏｗｉｎｏｘ（商標）ＷＳＰ、あるいはそれらのあらゆる混合物が挙げられる。好ましい熱安定剤の１つはオクチルフェノールである。別の好ましい熱安定剤はブチル化ヒドロキシトルエン（ＢＨＴ）である。
【００４８】
本発明のＰＶＢ組成物は、最大１重量％の量のヒンダードアミン類をさらに含むことができる。あるいは、ヒンダードアミンは、ＰＶＢ組成物の全重量を基準として約０．０８重量％、または約０．１重量％、または０．１重量％を超え、約１重量％まで、約０．８重量％まで、または最大約０．５重量％の範囲の量で存在することができる。ヒンダードアミン類は、第２級または第３級のヒンダードアミン類であってよい。好適な第２級ヒンダードアミン類の例としては、２，２，６，６−テトラメチルピペラジン（２，２，６，６−ｔｅｔｒａｍｅｔｈｙｌ−ｐｉｐｅｒａｄｉｎｅ）、２，２，６，６−テトラメチルピペラジノール（２，２，６，６−ｔｅｔｒａｍｅｔｈｙｌｐｉｐｅｒａｄｉｎｏｌ）、およびそれらの混合物が挙げられるが、これらに限定されるものではない。好適な第３級ヒンダードアミン類の例としては、Ｎ−ブチルピペリジン、Ｎ，Ｎ−ジエチルシクロヘキシルアミン、およびそれらのいずれか２種類以上の混合物が挙げられるが、これらに限定されるものではない。ある好ましいＰＶＢ組成物においては、ヒンダードアミン類は、ヒンダードアミン光安定剤（ＨＡＬＳ）であり、これらは、典型的には第２級、第３級、アセチル化、Ｎヒドロカルビルオキシ置換、ヒドロキシ置換Ｎ−ヒドロカルビルオキシ置換、またはその他の置換が行われた環状アミン類であって、アミン官能基に隣接する炭素原子上で脂肪族置換から一般に誘導される立体障害をさらに含む。本明細書において使用される場合、用語「ヒンダードアミン」および「ヒンダードアミン光安定剤」は、カルボニル基を含む置換基を除けば完全に飽和した化合物を意味する。したがって、これらの用語は、前述のいずれの不飽和複素環式化合物も意味しない。ヒンダードアミン光安定剤は、当技術分野において周知でもあり、市販されている。たとえば、Ｃｉｂａ（Ｔａｒｒｙｔｏｗｎ，ＮＹ）製造のＴｉｎｕｖｉｎ（商標）１１１、Ｔｉｎｕｖｉｎ（商標）１２３、Ｔｉｎｕｖｉｎ（商標）１４４、Ｔｉｎｕｖｉｎ（商標）１５２、Ｔｉｎｕｖｉｎ（商標）２９２、Ｔｉｎｕｖｉｎ（商標）６２２、Ｔｉｎｕｖｉｎ（商標）７６５、Ｔｉｎｕｖｉｎ（商標）７７０、Ｔｉｎｕｖｉｎ（商標）７８３，Ｔｉｎｕｖｉｎ（商標）７９１、Ｃｈｉｍａｓｓｏｒｂ（商標）１１９、Ｃｈｉｍａｓｓｏｒｂ（商標）２０２０、またはＣｈｉｍａｓｓｏｒｂ（商標）９４４、（Ｃｙｔｅｃ  Ｉｎｄｕｓｔｒｉｅｓ，Ｉｎｃ．，Ｐａｔｅｒｓｏｎ，ＮＪ）製造のＣｙａｓｏｒｂ（商標）３３４６またはＣｙａｓｏｒｂ（商標）３８５３Ｓ、あるいはそれらのいずれか２種類以上の組み合わせを本発明のＰＶＢ組成物中に使用することができる。好適なヒンダードアミン類およびそれらの封止材組成物中での使用に関するさらなる情報は、２００９年１月２２日に出願された米国仮特許出願第６１／１４６，５２２号明細書（Ａｔｔｏｒｎｅｙ  Ｄｏｃｋｅｔ  Ｎｏ．ＰＰ００８６）に見ることができる。
【００４９】
本発明のＰＶＢ組成物は、ＰＶＢ組成物の全重量を基準として約０．０１重量％、または約０．０５重量％、または約０．０８重量％〜約１重量％、または約０．８重量％、または約０．５重量％の範囲の量の１種類以上のキレート剤をさらに含むことができる。好適なキレート剤の例としては、エチレンジアミン四酢酸（ＥＤＴＡ）、エチレンジアミン一酢酸、エチレンジアミン二酢酸、エチレンジアミン三酢酸、エチレンジアミン、トリス（２−アミノエチル）アミン、ジエチレントリアミン五酢酸、またはそれらのいずれかの混合物が挙げられるが、これらに限定されるものではない。本明細書において使用される場合、用語「キレート剤」は、２’２−ビピリジンもその誘導体も含まない。好適なキレート剤およびそれらの封止材組成物中での使用に関するさらなる情報は、２００９年１月２２日に出願された米国仮特許出願第６１／１４６，５４７号明細書（Ａｔｔｏｒｎｅｙ  Ｄｏｃｋｅｔ  Ｎｏ．ＰＰ００８８）に見ることができる。
【００５０】
上に挙げた可塑剤および添加剤に加えて、本発明のＰＶＢ組成物は、１種類以上の好適な任意の別の添加剤をさらに含むことができ、そのようなものとしては、接着調整剤、表面張力調整剤、加工助剤、流動性向上剤、潤滑剤、顔料、染料、難燃剤、衝撃改質剤、核剤、シリカなどのアンチブロッキング剤、分散剤、界面活性剤、カップリング剤、ガラス繊維などの補強添加剤、フィラーなどが挙げられるが、これらに限定されるものではない。これらの添加剤、好適な添加剤の濃度、およびこれらをＰＶＢ組成物に組み込むための方法は、たとえば、Ｋｉｒｋ  Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ，５th  Ｅｄｉｔｉｏｎ，Ｊｏｈｎ  Ｗｉｌｅｙ  ＆  Ｓｏｎｓ（Ｎｅｗ  Ｊｅｒｓｅｙ，２００４）に記載されている。
【００５１】
本発明は、太陽電池アセンブリを含む太陽電池モジュールであって、（Ａ）太陽電池アセンブリが少なくとも１つの太陽電池および銀部品を含み；（Ｂ）太陽電池アセンブリが、前述のＰＶＢ組成物を含む１つ以上のＰＶＢ封止材層によって完全または部分的に封止され；（Ｃ）銀部品が、１つ以上のＰＶＢ封止材層に少なくとも部分的に接触している、太陽電池アセンブリをさらに提供する。
【００５２】
本明細書において使用される場合、用語「太陽電池」は、光を電気エネルギーに変換することができるあらゆる物品を含んでいる。本明細書に記載の太陽電池アセンブリおよびモジュール中に使用すると有用な太陽電池としては、ウエハ系太陽電池（たとえば、ｃ−Ｓｉまたはｍｃ−Ｓｉ系太陽電池）、薄膜太陽電池（たとえば、ａ−Ｓｉ、μｃ−Ｓｉ、ＣｄＴｅ、またはＣＩ（Ｇ）Ｓ系太陽電池）、および有機太陽電池が挙げられるが、これらに限定されるものではない。しかし、原理上は、当技術分野において周知のあらゆる種類の太陽電池が、本明細書に記載の太陽電池モジュール中での使用に好適である。太陽電池としては、米国特許第４，０１７，３３２明細書；米国特許第４，１７９，７０２号明細書、米国特許第４，２９２，４１６号明細書、米国特許第６，１２３，８２４号明細書、米国特許第６，２８８，３２５号明細書、米国特許第６，６１３，６０３号明細書、および米国特許第６，７８４，３６１号明細書、米国特許出願公開第２００６／０２１３５４８号明細書、米国特許出願公開第２００８／０１８５０３３号明細書、米国特許出願公開第２００８／０２２３４３６号明細書、米国特許出願公開第２００８／０２５１１２０号明細書、および米国特許出願公開第２００８／０２７１６７５号明細書、ならびに国際公開第２００４／０８４２８２号パンフレットおよび２００７／１０３５９８号パンフレットに記載のものが挙げられるが、これらに限定されるものではない。
【００５３】
「完全に封止された」とは、太陽電池アセンブリが、ＰＶＢ組成物を含む２つの封止材層の間に積層される、または挟まれることを意味する。一般に、太陽電池アセンブリの最大表面の面積は、たとえば基板またはスーパーストレート、または前面または背面保護層、あるいは積層前後の封止材層などの太陽電池モジュールの他の一部の部品の最大表面の面積よりも小さい。したがって、完全に封止されたアセンブリを含むモジュール中、２つのＰＶＢ封止材層は、太陽電池アセンブリの縁端部を超えて互いに接触して、太陽電池モジュールの縁端部の周囲にシールを形成することができる。封止材層の最大表面の面積が、太陽電池アセンブリの最大表面の面積よりも大きい場合、それらの間の接触を、積み重ねられたが積層はされていない太陽電池モジュール中に形成することができる。あるいは、封止材層の最大２次元表面積が太陽電池アセンブリの最大２次元表面積よりも小さい場合、太陽電池モジュール積層プロセスの熱および圧力のもとで封止材層が溶融し流動するまで、これらの間の接触は形成されない場合がある。当業者であれば、十分な厚さを有する太陽電池アセンブリによって、上記説明に必要な変化を考慮することができる。
【００５４】
「部分的に封止された」とは、太陽電池（薄膜太陽電池など）を含み基板（またはスーパーストレート）上に堆積される太陽電池アセンブリが、ＰＶＢ組成物を含む封止材層に積層された基板（またはスーパーストレート）とは反対側の面を有し、そのため太陽電池アセンブリが、基板（またはスーパーストレート）とＰＶＢ封止材層との間に挟まれることを意味する。部分的に封止されたアセンブリを含むモジュール中、ＰＶＢ封止材層は、太陽電池モジュールの縁端部を越えて太陽電池アセンブリの基板（またはスーパーストレート）に接触し、太陽電池アセンブリの縁端部の周囲にシールを形成することができる。この場合も、基板（スーパーストレート）、太陽電池アセンブリ、および封止材層の相対表面積に依存して、縁端部のシールは、太陽電池モジュールを形成する積層プロセスの前または後に形成されうる。
【００５５】
ある太陽電池モジュールにおいては、たとえば、ＰＶＢ封止材層はＰＶＢシートから形成され、封止された太陽電池アセンブリは、太陽電池アセンブリの片面または両面をＰＶＢシートに積層することによって形成される。ＰＶＢシートは約０．２５〜約１．２ｍｍの厚さを有することができる。
【００５６】
太陽電池モジュール中、従来技術のＰＶＢ封止材が銀部品（銀または銀合金を含む部品など）に完全または部分的に接触すると、従来技術のＰＶＢ封止材は経時により変色または黄変する傾向にあることが分かっている。
【００５７】
理論によって束縛しようと望むものではないが、このような変色は、高電圧および高水分の条件下で、銀部品中に含まれるＡｇ0が酸化されてＡｇ+イオンを形成し、これがＰＶＢ封止材中に移動することによって生じると考えられる。ＰＶＢ封止材中に入ると、Ａｇ+イオンは次に還元されて金属銀（Ａｇ0）となる。この金属銀は、ナノサイズの銀粒子の形態をとることができ、これが変色の原因となると考えられる。しかし前述の不飽和複素環式化合物、および場合により添加剤をＰＶＢ封止材中に加えることによって、元素銀の形成が防止され、その結果としてＰＶＢ封止材の変色が軽減される。
【００５８】
より具体的には、本明細書に記載のＰＶＢ封止材が１つ以上の銀部品と長時間接触する場合、ＰＶＢ封止材の黄色度指数（ＹＩ）の変化が減少または最小限となる。ＰＶＢ封止材のＹＩは、ＡＳＴＭ  Ｅ３１３−０５に準拠し、２°観察者を使用し、Ｉｌｌｕｍｉｎａｎｔ  Ｃを光源として使用することによって求めることができる。これらの条件は「２°／Ｃ」と記載される場合もある。ＹＩは、単位のない数として報告され、直接比較するために特定のサンプル光路長に規格化する必要がある。一般に、本明細書に記載のＰＶＢ封止材のＹＩは、１．０ｃｍの光路長を有するサンプルの場合で、依然として約６０以下、または約５５以下、または約５０以下、または４０以下、または約３０以下、または約２０以下となる。
【００５９】
コーティングなどのモジュール中の他の成分の黄色度を封止材の黄色度から分離することは困難なので、太陽電池モジュール中のＰＶＢ封止材のＹＩをその場で測定することは困難である。この障害を回避するために、一般にはモジュールを層間剥離させて、ＰＶＢ封止材を分離する事が必要となる。しかし、層間剥離も不都合な手順である。したがって、ＰＶＢ封止材のＹＩは、一般にはモデル系を使用して測定される。固体封止材およびポリマー溶液の両方を、太陽電池モジュール中のＰＶＢ封止材のＹＩを求めるためのモデル系として使用することができる。
【００６０】
固体封止材がモデルとして使用される場合、銀がコーティングされたガラス板の銀を有する面に固体封止材を積層し、次に、８５℃および相対湿度（ＲＨ）８５％において１，０００Ｖのバイアス下で１０００時間維持する。ここでモデルとして使用される固体封止材は、封止材のＹＩの比較を有効にするために、可塑剤濃度が一定である。他の添加剤（不飽和複素環式化合物、ＵＶ吸収剤、熱安定剤、ヒンダードアミンなど）の総量は、典型的には、固体封止材中の可塑剤量の約１％以下であり；したがって、添加剤の量のばらつきによるＹＩの変化はわずかであると考えられる。
【００６１】
ポリマー溶液がモデル系として使用される場合、メタノール（１００ｇ）中のニートのＰＶＢ樹脂（１０ｇ）のストック溶液を、メタノール中の銀塩のストック溶液、および溶液モデル中に含まれるあらゆる添加剤のストック溶液と混合する。ネガティブコントロールサンプルの黄色が肉眼で明らかとなるまで、溶液サンプルを温水浴中６０℃において２〜８時間温置する。１．０ｃｍの光路長を有するキュベットにサンプル移し、標準方法によりそれらのスペクトルを測定する。今回も溶液のＹＩの比較を有効にするため、溶液サンプル中のＰＶＢおよび銀（銀イオンとして計算）の濃度は一定に維持する。
【００６２】
本明細書において使用される場合、用語「銀部品」は、元素銀を含む、太陽電池アセンブリまたは太陽電池モジュールの１つの構成要素、または複数の構成要素のあらゆる副次的な組み合わせを意味する。用語「元素銀」、「金属銀」、および「Ａｇ0」は同義語であり、本明細書においては交換可能に使用される。元素銀は、たとえば、元素銀が反射フィルム中に使用されるように、実質的にニートまたは純粋な形態で存在することができる。あるいは、元素金属は、たとえば担体またはフィラーなどの非金属材料と配合することもできるし、あるいは、固溶体中、合金中、結晶形態、粉末として、またはフレークとして、分散液の連続相または分散相として、あるいはその他の任意の形態で存在することもできる。たとえば、一部の接続線中に使用されるはんだ材料は、約２重量％の少量の銀を含有する銀およびアルミニウムの合金である。
【００６３】
銀部品は、導電性ペースト、接続線、金属導電性コーティング、および金属反射フィルムの任意の１つ以上であってよい。
【００６４】
ウエハ系太陽電池中に典型的に使用される導電性ペーストは、太陽電池に効率的に接触し、光生成電流を移送するために、太陽電池の太陽に面する前面または太陽に面しない背面の上に堆積される導電性フィルムである。たとえば、前面導電性ペーストは元素銀を含むことができる。
【００６５】
本明細書において使用される場合、用語「接続線」は、個別の電線を互いに接続するため、または太陽電池上に電線を固定するために使用されるはんだ材料をも含んでいる。ウエハ系太陽電池および薄膜太陽電池の両方に含まれることがある接続線は、個別の太陽電池の間に電気的接続を提供し、光生成電流をモジュール外に案内するために、典型的には太陽電池の表面上にはんだ付けされる。ある太陽電池モジュールにおいては、接続線（そのはんだ材料を含む）、特にはんだ材料は、銀または銀合金を含むことができる。
【００６６】
薄膜太陽電池の製造中、第１の導電層（たとえば、透明導電性酸化物（ＴＣＯ）または金属コーティング）が最初に基板上にコーティングされ、その後、光子吸収材料がその上に堆積される。さらに、太陽電池の製造中、第２の導電層（たとえば、ＴＣＯまたは金属コーティング）が光子吸収材料上にさらに堆積される。銀部品は、これらの２つの金属導電性コーティングの一方または両方であってもよい。
【００６７】
金属背面反射フィルムは、太陽電池の周囲を通過または太陽電池を透過した光子を太陽電池中に跳ね返らせ、それによって発電効率を改善するために、薄膜太陽電池中に組み込まれることが多い。ある太陽電池モジュールにおいては、金属背面反射フィルムは、太陽電池上に銀層または銀を含む層をスパッタリングすることによって形成される。
【００６８】
さらに、銀部品は、ＰＶＢ封止材に完全または部分的に接触することができる。たとえば、「部分的に接触する」は、銀部品の表面積の少なくとも約３．６×１０-5％の銀がＰＶＢ封止材に接触することを示す。この量は、薄膜セル中のスクライブラインに対して計算した面積に相当するが、本明細書においては、他の銀部品および異なる種類の太陽電池モジュールの場合に接触する最小面積を示すためにも使用される。対照的に、反射フィルムの表面積の実質的に１００％がＰＶＢ封止材に接触する太陽電池モジュールにおいては、銀部品がＰＶＢに完全に接触している。しかし、たとえば用語「銀部品がＰＶＢ封止材に接触する」のように修飾せずに使用される場合、任意の０でない量の接触を示している。言い換えると、部品の表面積のあらゆる０でないパーセント値でＰＶＢ封止材に接触することができる。
【００６９】
あるモジュールにおいては、太陽電池はウエハ系太陽電池であり、銀部品は、その上に堆積された導電性ペーストであってよいし、または１つ以上の接続線であってもよい。この銀部品はＰＶＢ封止材に接触している。さらに、ウエハ系太陽電池および銀部品を含み、ＰＶＢ封止材によって封止される太陽電池アセンブリは、２つの保護外層（前面および背面のシートと呼ばれる場合もある）の間にさらに挟まれる。
【００７０】
太陽電池モジュールの保護外層は、任意の好適なシートまたはフィルムから形成することができる。好適なシートとしては、ガラスシート、アルミニウム、鋼、亜鉛メッキ鋼などの金属シート、セラミックプレート、あるいはポリカーボネート類、アクリル類、ポリアクリレート類、環状ポリオレフィン類（たとえば、エチレンノルボルネンポリマー類）、ポリスチレン類（好ましくはメタロセン触媒の存在下で調製されたポリスチレン類）、ポリアミド類、ポリエステル類、フルオロポリマー類などのプラスチックシート、あるいはそれらの２種類以上の組み合わせが挙げられる。
【００７１】
好適なフィルムとしては、アルミニウム箔などの金属フィルム、あるいはポリマーフィルムであって、ポリエステル類（たとえば、ポリ（エチレンテレフタレート）およびポリ（エチレンナフタレート））、ポリカーボネート、ポリオレフィン類（たとえば、ポリプロピレン、ポリエチレン、および環状ポリオレフィン類）、ノルボルネンポリマー類、ポリスチレン（たとえば、シンジオタクチックポリスチレン）、スチレン−アクリレートコポリマー類、アクリロニトリル−スチレンコポリマー類、ポリスルホン類（たとえば、ポリエーテルスルホン、ポリスルホンなど）、ナイロン類、ポリ（ウレタン）類、アクリル類、酢酸セルロース類（たとえば、酢酸セルロース、セルローストリアセテート類など）、セロハン、シリコーン類、ポリ（塩化ビニル）類（たとえば、ポリ（塩化ビニリデン））、フルオロポリマー類（たとえば、ポリフッ化ビニル、ポリフッ化ビニリデン、ポリテトラフルオロエチレン、エチレン−テトラフルオロエチレンコポリマー類など）を含むフィルムなどのポリマーフィルム、またはそれらの２種類以上の組み合わせが挙げられる。ポリマーフィルムは、延伸されない場合もあるし、一軸延伸または二軸延伸される場合もある。好適なポリマーフィルムの具体例の一部としては、ポリエステルフィルム（たとえば、ポリ（エチレンテレフタレート）フィルム）、フルオロポリマーフィルム（たとえば、Ｅ．Ｉ．ｄｕ  Ｐｏｎｔ  ｄｅ  Ｎｅｍｏｕｒｓ  ａｎｄ  Ｃｏｍｐａｎｙ（ＤｕＰｏｎｔ），Ｗｉｌｍｉｎｇｔｏｎ，ＤＥより入手可能なＴｅｄｌａｒ（登録商標）、Ｔｅｆｚｅｌ（登録商標）、およびＴｅｆｌｏｎ（登録商標）フィルム）が挙げられるが、これらに限定されるものではない。さらに、フィルムは、フルオロポリマー／ポリエステル／フルオロポリマー多層フィルム（たとえば、Ｉｓｏｖｏｌｔａ  ＡＧ．，ＡｕｓｔｒｉａまたはＭａｄｉｃｏ，Ｗｏｂｕｒｎ，ＭＡより入手可能なＴｅｄｌａｒ（登録商標）／ＰＥＴ／Ｔｅｄｌａｒ（登録商標）またはＴＰＴ積層フィルム）などの多層フィルムの形態であってよい。
【００７２】
別のモジュールの１つにおいては、太陽電池が薄膜太陽電池であり、銀部品は、接続線、導電性コーティング、または背面反射フィルム、あるいはそれらの２つ以上の組み合わせから選択することができる。特定の薄膜太陽電池の１つにおいては、銀部品は銀または銀合金を含む導電性コーティングである。銀部品は、銀または銀合金を含む背面反射フィルムであってもよい。前述のウエハ系太陽電池モジュールと同様に、薄膜太陽電池アセンブリはＰＶＢ封止材によって部分的または完全に封止され、銀部品はＰＶＢ封止材に接触する。この場合も、完全または部分的に封止された薄膜太陽電池アセンブリは、前面または背面シートなどの２つのさらなる保護外層の間にさらに挟むことができる。あるいは、薄膜太陽電池アセンブリはＰＶＢ封止材によって部分的に封止することができ、すなわち、基板（またはスーパーストレート）とは反対側の面をＰＶＢ封止材に積層し、ＰＶＢ封止材を１つの保護外層にさらに積層することができる。また好ましくは、薄膜太陽電池アセンブリは、さらに銀を含み、ＰＶＢ封止材に接触する反射フィルムを含む。
【００７３】
好ましい薄膜太陽電池モジュールにおいては、光吸収材料が基板上に層状に堆積される。基板は、保護外層に関して前述したようなガラス、あるいは任意の好適な金属またはポリマーシートまたはフィルムから製造することができる。薄膜太陽電池は、単一接合型または多接合型（タンデム接合型など）薄膜太陽電池であってもよい。太陽放射のスペクトルによって種々のエネルギーの光子が得られるので、太陽光が数層の太陽電池層を連続して通過する多接合太陽電池が開発された。多接合型太陽電池の個別の層は、特定の波長の光子を効率的に電気エネルギーに変化させるように調整されている。多接合型太陽電池は、通常は異なるエネルギーギャップの複数の層から構成される。より大きなエネルギーギャップを有する層は、光がモジュールに入る表面に隣接している。より低いエネルギーギャップを有する層は、モジュールのさらに内部または裏側に向かって配置される。
【００７４】
前述の太陽電池モジュールを２つ以上含む太陽電池アレイをさらに提供する。
【００７５】
光エネルギーを電気に変換する方法であって、太陽電池アセンブリまたは太陽電池モジュールを電磁放射に曝露するステップを含む方法をさらに提供する。
【００７６】
太陽エネルギーを伝記に変換する方法であって、太陽電池アセンブリまたは太陽電池モジュールを太陽放射に曝露するステップを含む方法をさらに提供する。
【００７７】
本明細書に記載の太陽電池モジュールを製造するためには、任意の好適な方法を使用することができる。特に、当該技術分野において周知の任意の好適な積層方法（オートクレーブ法または非オートクレーブ法など）を使用して太陽電池モジュールを製造することができる。たとえば、典型的な積層方法の１つにおいては、最初に、太陽電池をＰＶＢ封止材（たとえばＰＶＢシートの形態）の間に積み重ねし、２つの保護フィルムまたはシートの間にさらに積み重ね、次に、この予備積層アセンブリに対して積層法を実施する。さらに、薄膜太陽電池モジュールの製造においては、基板上に堆積された太陽電池を、最初にＰＶＢ封止材（たとえばＰＶＢシートの形態）、次に１つの保護フィルムまたはシートの上に積み重ねて、予備積層アセンブリを形成する。
【００７８】
したがって、本発明は、太陽電池モジュールを製造するための予備積層アセンブリをさらに提供する。予備積層アセンブリは、太陽電池アセンブリを含み、この太陽電池アセンブリは、太陽電池と、被酸化性金属部品と、本明細書に記載のＰＶＢ組成物を含むポリ（ビニルブチラール）シートとを含む。好ましくは、ポリ（ビニルブチラール）シートは、約０．２５ｍｍ〜約１．２ｍｍの厚さを有し、相対湿度（ＲＨ）８５％および８５℃において１，０００Ｖのバイアスで１０００時間後にＡＳＴＭ  Ｅ３１３−０５に準拠した黄色度指数が約６０以下である。予備積層アセンブリは：上記ポリ（ビニルブチラール）シートと同じ場合も異なる場合もある第２のポリ（ビニルブチラール）シートであって、太陽電池アセンブリに接触する第２のポリ（ビニルブチラール）シート；上記ポリ（ビニルブチラール）シートに接触する保護外層；上記保護外層と同じ場合も異なる場合もある第２の保護外層であって、第２のポリ（ビニルブチラール）シートに接触する第２の保護外層；ならびに太陽電池アセンブリおよび上記ポリ（ビニルブチラール）シートに接触する基板またはスーパーストレートからなる群から選択される１つ以上の追加層をさらに含むことができる。
【００７９】
好適な方法の１つにおいては、予備積層アセンブリを、真空を持続させることが可能なバッグ（「真空バッグ」）中に入れ、真空ラインまたはその他の手段によってバッグから空気を抜き取り、真空を維持しながら（たとえば、少なくとも約２７〜２８ｉｎ  Ｈｇ（６８９〜７１１ｍｍ  Ｈｇ））バッグを密封し、そして密封したバッグを、約１５０〜約２５０ｐｓｉ（約１１．３〜約１８．８ｂａｒ）の圧力、温度約１３０℃〜約１８０℃、または約１２０℃〜約１６０℃、または約１３５℃〜約１６０℃、または約１４５℃〜約１５５℃のオートクレーブ中に、約１０〜約５０分、または約２０〜約４５分、または約２０〜約４０分、または約２５〜約３５分の間入れる。真空バッグの代わりに真空リングを使用することができる。真空バッグの好適な１つの種類が米国特許第３，３１１，５１７号明細書に記載されている。熱および圧力のサイクルの後、オートクレーブ中の空気を冷却するが、オートクレーブ中の圧力を維持するために追加のガスは加えない。冷却から約２０分後、過剰の空気圧を放出し、積層体をオートクレーブから取り出す。
【００８０】
あるいは、予備積層アセンブリを約８０℃〜約１２０℃、または約９０℃〜約１００℃のオーブン中で約２０〜約４０分間加熱することができ、その後、加熱されたアセンブリをニップロールの組に通し、それによって個別の層の間の空間中の空気を絞り出すことができ、アセンブリの端部を封止することができる。この段階のアセンブリは、予備プレスと呼ばれる。
【００８１】
次に、約１００〜約３００ｐｓｉ（約６．９〜約２０．７ｂａｒ）、または好ましくは約２００ｐｓｉ（１３．８ｂａｒ）の圧力、温度を約１２０℃〜約１６０℃、または約１３５℃〜約１６０℃に上昇させる空気オートクレーブに予備プレスを入れることができる。これらの条件は約１５〜約６０分、または約２０〜約５０分の間維持され、そしてその後、オートクレーブ中にさらなる空気を加えることなく、空気を冷却する。約２０〜約４０分の冷却の後、過剰の空気圧を放出し、積層製品をオートクレーブから取り出す。
【００８２】
太陽電池モジュールは、非オートクレーブ法によって製造することもできる。好適な非オートクレーブ法は、たとえば、米国特許第３，２３４，０６２号明細書、米国特許第３，８５２，１３６号明細書、米国特許第４，３４１，５７６号明細書、米国特許第４，３８５，９５１号明細書、米国特許第４，３９８，９７９号明細書、米国特許第５，５３６，３４７号明細書、米国特許第５，８５３，５１６号明細書、米国特許第６，３４２，１１６号明細書、および米国特許第５，４１５，９０９号明細書、米国特許出願公開第２００４０１８２４９３号明細書、欧州特許第１２３５６８３Ｂ１号明細書、ならびに国際公開第９１０１８８０号パンフレットおよび国際公開第０３０５７４７８号パンフレットに記載されている。一般に、非オートクレーブ法は、予備積層アセンブリを加熱し、真空、圧力、またはその両方を使用することを含む。たとえば、アセンブリは加熱炉およびニップロールに連続して通すことができる。
【００８３】
積層方法のこれらの例は限定を意図したものではない。実行可能な実質的に任意の積層方法を使用することができる。
（１４）
【００８４】
実施例は、本発明をさらに詳細に説明するために提供している。本発明を実施するために現在考えられる好ましい形態を説明するこれらの実施例は、説明を意図したものであり、本発明の限定を意図したものではない。
【実施例】
【００８５】
対照例ＣＥ１
ＰＶＢ組成物の全重量を基準として７２．９７重量％のポリ（ビニルブチラール）、２６．７重量％トリエチレングリコールジ−２−エチル−ヘキサノエート、０．１重量％のＴｉｎｕｖｉｎ（商標）ＰベンゾトリアゾールＵＶ吸収剤（Ｃｉｂａ）、０．００３重量％のＴｉｎｕｖｉｎ（商標）１２３ヒンダードアミン光安定剤（ＨＡＬＳ）（Ｃｉｂａ）、および０．２２重量％のオクチルフェノールを含むＤｕＰｏｎｔより市販されるＢｕｔａｃｉｔｅ（登録商標）ＰＶＢシートを、銀がコーティングされたガラス板の銀がコーティングされた側に積層した。８５％ＲＨおよび８５℃において１０００Ｖのバイアス下で１０００時間のコンディショニング後、ＰＶＢシートの色は、ほぼ無色透明から暗褐色に変化した。
【００８６】
対照例ＣＥ１と関連して、Ｔｉｎｕｖｉｎ（商標）Ｐはベンゾトリアゾールの２−Ｈ置換誘導体である。したがってこれは、本明細書において用語が定義された不飽和複素環式化合物ではない。
【００８７】
対照例ＣＥ２〜ＣＥ７および実施例Ｅ１〜Ｅ５
硝酸銀および添加剤のメタノール中の溶液をＰＶＢフレークのメタノール中の溶液と混合することによって、乾燥したニートのＰＶＢ樹脂（６．９×１０−５ｍｏｌ）、硝酸銀（１．２×１０−５ｍｏｌ）、および添加剤の溶液を調製した。このＰＶＢ樹脂は、ＡＳＴＭ  Ｅ２２２−００（２００５）ｅ１（Ｓｔａｎｄａｒｄ  Ｔｅｓｔ  Ｍｅｔｈｏｄｓ  ｆｏｒ  Ｈｙｄｒｏｘｙｌ  Ｇｒｏｕｐｓ  Ｕｓｉｎｇ  Ａｃｅｔｉｃ  Ａｎｈｙｄｒｉｄｅ  Ａｃｅｔｙｌａｔｉｏｎ，Ｔｅｓｔ  Ｂ，Ｒｅｆｌｕｘ  Ｍｅｔｈｏｄ）によって測定される残留ＯＨ量が１８．８重量％であり、サイズ排除クロマトグラフィーによって測定される分子量が１２５，０００Ｄａを超えた。
【００８８】
１つが添加剤を含有しないメタノール中のＰＶＢであり、１つが添加剤を含有しないメタノール中のＰＶＢおよび硝酸銀である２つの対照溶液（ＣＥ２およびＣＥ３）も調製した。次に溶液を６０℃で２〜８時間加熱した。ＨｕｎｔｅｒＬａｂ  Ｕｌｔｒａｓｃａｎ  Ｃｏｌｏｒｉｍｅｔｅｒ（Ｈｕｎｔｅｒ  Ｌａｂｓ，Ｒｅｓｔｏｎ，ＶＡ）を使用した測定によって、溶液の色の変化を監視した。黄色度指数（ＹＩ）は、ＡＳＴＭ  Ｅ３１３−０５によって、２°観察者およびＩｌｌｕｍｉｎａｎｔ  Ｃ（２°／Ｃ）を使用して計算し、１．０ｃｍの光路長に規格化した。結果を表１にまとめている。
【００８９】
表１
2012516062.tif 000018
注：*硝酸銀を含有しないメタノール中のＰＶＢの溶液；
**Ｃｉｂａ，Ｔａｒｒｙｔｏｗｎ，ＮＹ；
***Ｓｉｇｍａ  Ａｌｄｒｉｃｈ，Ｓｔ．Ｌｏｕｉｓ，ＭＯ。
【００９０】
表１中のデータは、硝酸銀をＰＶＢ／メタノール溶液に加えることによって、黄色度指数（ＹＩ）が６（対照例ＣＥ２）から２９０．１（対照例ＣＥ３）まで変化したことを示している。不飽和複素環式化合物（実施例Ｅ１〜Ｅ４においてはベンゾトリアゾール、実施例Ｅ５においてはイミダゾール）を加えることによって、ＰＶＢ／硝酸銀／メタノール対照溶液（対照例ＣＥ３〜ＣＥ７）と比較するとＹＩが大きく低下した。場合によりＵＶ吸収剤（たとえば、実施例Ｅ２におけるようなＴｉｎｕｖｉｎ（商標）Ｐ）、ヒンダードアミン類（たとえば、実施例Ｅ３におけるようなＴｉｎｕｖｉｎ（商標）７７０）、またはその両方（実施例Ｅ４などの場合）を加えることによって、ＹＩをさらに低下させることができる。
【００９１】
対照例ＣＥ８および実施例Ｅ６
実施例Ｅ６においては、実施例Ｅ１〜Ｅ５において使用した乾燥したニートのＰＶＢ樹脂７２．４６重量％を、０．５重量％の１Ｈ−ベンゾトリアゾールと、０．１２重量％のＴｉｎｕｖｉｎ（商標）Ｐと、０．２２重量％のオクチルフェノールとの２６．７重量％のトリエチレングリコールジ−２−エチルヘキサノエート中の溶液とブレンドした。このブレンドを一軸スクリュー押出機中に供給し、公称２００℃の温度で溶融させた。得られた溶融物を、厚さ３０ミルのシートにプレスし、そのシートを第１のフロートガラス板と第２のフロートガラス板との間に積層した。第２のフロートガラス板は、ＰＶＢシートと接触して積層される面上に銀コーティング（厚さ２００ｎｍ）を有した。対照例ＣＥ８の積層体は、ＰＶＢシートが７２．９６重量％のＰＶＢ樹脂、２６．７重量％のトリエチレングリコールジ−２−エチルヘキサノエート、０．１２重量％のＴｉｎｕｖｉｎ（商標）Ｐ、および０．２２重量％のオクチルフェノールから構成されることを除けば同じ構造であった。
【００９２】
対照例ＣＥ８および実施例Ｅ６の積層体を、８５℃および相対湿度（ＲＨ）８５％に維持されたチャンバー中に１０００時間入れ、１０００Ｖのバイアスを加えた。この曝露の後、対照例ＣＥ８の積層体中のＰＶＢシートは暗褐色になったが、実施例Ｅ６の積層体中のＰＶＢシートはわずかな黄変のみであった。この結果は、０．５重量％の１Ｈ−ベンゾトリアゾールの添加によって、銀に接触するＰＶＢシートの黄変が軽減されることを示している。
（１５）
【００９３】
本発明の特定の好ましい実施形態について説明を行い具体的に例示してきたが、本発明がこのような実施形態に限定されることを意図したものではない。以下の特許請求の範囲に記載されるような本発明の範囲および意図から逸脱せずに種々の変形を行うことができる。
【国際調査報告】
2012516062.tif 000021